(57)【要約】【課題】カラーフィルタの低膜厚化が達成され、視差混色が少なく、画素の再現色等に優れ、着色層を製造する際に、残膜率の高いカラーフィルタ用着色組成物を提供する。【解決手段】色材、溶剤、オキシムエステル系光重合開始剤及びアルカリ可溶性樹脂を含有する着色組成物であって、該着色組成物に含まれるカルシウム（Ｃａ）と鉄（Ｆｅ）の合計質量が、該着色組成物全体に対して１２０質量ｐｐｍ以下であることを特徴とするカラーフィルタ用着色組成物によって、上記課題を解決した。オキシムエステル系光重合開始剤は、フルオレン、ジフェニルスルフィド、ジフェニルオキシド、カルバゾールの何れかの骨格を含有する化合物であると特に好ましい。【選択図】なし【特許請求の範囲】
【請求項１】
色材、溶剤、オキシムエステル系光重合開始剤及びアルカリ可溶性樹脂を含有する着色組成物であって、該着色組成物に含まれるカルシウム（Ｃａ）と鉄（Ｆｅ）の合計質量が、該着色組成物全体に対して１２０質量ｐｐｍ以下であることを特徴とするカラーフィルタ用着色組成物。
【請求項２】
更に、該着色組成物に含まれるマグネシウム（Ｍｇ）とアルミニウム（Ａｌ）とクロム（Ｃｒ）の合計質量が、該着色組成物全体に対して１３５質量ｐｐｍ以下である請求項１に記載のカラーフィルタ用着色組成物。
【請求項３】
更に、α−アミノケトン系光重合開始剤、ビイミダゾール系光重合開始剤、チオキサントン系光重合開始剤、アシルフォスフィンオキサイド系光重合開始剤、及びメルカプト系連鎖移動剤からなる群より選ばれる１種以上の化合物を含有する請求項１又は請求項２に記載のカラーフィルタ用着色組成物。
【請求項４】
上記オキシムエステル系光重合開始剤は、フルオレン骨格含有オキシムエステル系光重合開始剤、ジフェニルスルフィド骨格含有オキシムエステル系光重合開始剤、ジフェニルオキシド骨格含有オキシムエステル系光重合開始剤、カルバゾール骨格含有オキシムエステル系光重合開始剤からなる群より選ばれた１種以上のオキシムエステル系光重合開始剤である請求項１ないし請求項３の何れかの請求項に記載のカラーフィルタ用着色組成物。
【請求項５】
酸化防止剤を含有する請求項１ないし請求項４の何れかの請求項に記載のカラーフィルタ用着色組成物。
【請求項６】
下記一般式（１）で表される構成単位を含む塩基性ブロック共重合体である分散剤を含有する請求項１ないし請求項５の何れかの請求項に記載のカラーフィルタ用着色組成物。
【化１】
2017155228.tif 000034
［一般式（１）中、Ｒ１は水素原子又はメチル基、Ａは２価の連結基、Ｒ２及びＲ３は、それぞれ独立して、水素原子又はヘテロ原子を含んでもよい炭化水素基を表し、Ｒ２及びＲ３が互いに結合して環構造を形成してもよい。］
【請求項７】
上記塩基性ブロック共重合体が、上記一般式（１）で表される構成単位のうちの少なくとも一部の構成単位の窒素がカチオンとなるように、下記一般式（２）〜（４）で表される化合物よりなる群から選ばれる１種以上の化合物が結合して塩を形成してなる塩型ブロック共重合体である請求項６に記載のカラーフィルタ用着色組成物。
【化２】
2017155228.tif 000035
［一般式（２）において、Ｒａは、炭素数１〜２０の、直鎖、分岐鎖若しくは環状のアルキル基；置換基を有してもよい、ビニル基、フェニル基若しくはベンジル基；又は−Ｏ−Ｒｅを表し、Ｒｅは、炭素数１〜２０の、直鎖、分岐鎖若しくは環状のアルキル基；置換基を有してもよい、ビニル基、フェニル基若しくはベンジル基；又は炭素数１〜４のアルキレン基を介した（メタ）アクリロイル基を表す。］
【化３】
2017155228.tif 000036
［一般式（３）において、Ｒｂ、Ｒｂ’及びＲｂ”は、それぞれ独立に、水素原子；酸性基若しくはそのエステル基；置換基を有してもよい炭素数１〜２０の、直鎖、分岐鎖若しくは環状のアルキル基；置換基を有してもよいビニル基、フェニル基若しくはベンジル基；又は−Ｏ−Ｒｆを表し、Ｒｆは、置換基を有してもよい、炭素数１〜２０の直鎖、分岐鎖若しくは環状のアルキル基；置換基を有してもよい、ビニル基、フェニル基若しくはベンジル基；又は炭素数１〜４のアルキレン基を介した（メタ）アクリロイル基を表し、Ｘは、塩素原子、臭素原子又はヨウ素原子を表す。］
【化４】
2017155228.tif 000037
［一般式（４）において、Ｒｃ及びＲｄは、それぞれ独立に、水素原子；水酸基；炭素数１〜２０の、直鎖、分岐鎖若しくは環状のアルキル基；置換基を有してもよい、ビニル基、フェニル基若しくはベンジル基；又は−Ｏ−Ｒｇを表し、Ｒｇは、炭素数１〜２０の、直鎖、分岐鎖若しくは環状のアルキル基；置換基を有してもよい、ビニル基、フェニル基若しくはベンジル基；又は炭素数１〜４のアルキレン基を介した（メタ）アクリロイル基を表す。ただし、Ｒｃ及びＲｄの少なくとも１つは炭素原子を含む。］
【請求項８】
上記色材が、アントラキノン顔料、ジケトピロロピロール顔料、アゾ顔料、キノフタロン顔料、ジオキサジン顔料及びフタロシアニン顔料からなる群から選ばれる１種以上の有機顔料である請求項１ないし請求項７の何れかの請求項に記載のカラーフィルタ用着色組成物。
【請求項９】
請求項１ないし請求項８の何れかの請求項に記載のカラーフィルタ用着色組成物の硬化物である着色層を有することを特徴とするカラーフィルタ。
【請求項１０】
請求項９に記載のカラーフィルタを有するものであることを特徴とする表示装置。
【発明の詳細な説明】
【技術分野】
【０００１】
本発明は、カラーフィルタ用着色組成物に関し、更に詳しくは、特定の金属元素の合計含有量が規定され、特定の光重合開始剤を含有するカラーフィルタ用着色組成物、及び、それを用いて得られたカラーフィルタに関するものである。
なお、カラーフィルタ用着色組成物を製造する際には、予め色材を溶剤中に分散又は溶解させた色材液が使用される場合がある。本明細書において、顔料・染料等の色材が溶剤の中に分散した形で存在する「色材分散液」と、染料等の色材が溶剤に溶解した状態で存在する「色材溶液」とを総称して「色材液」という。
【背景技術】
【０００２】
ディスプレイ等に用いられるカラーフィルタは、一般的に、透明基板、着色層、遮光部等を有しており、この着色層の形成方法としては、顔料分散法、染色法、電着法、印刷法等が知られているが、中でも、分光特性、耐久性、パターン形状、精度等の点から顔料分散法が広範に使用されている（特許文献１、２）。
【０００３】
近年、ディスプレイの発展によって、液晶ディスプレイ、有機ＥＬディスプレイ等の需要が増加してきており、それに伴い、これらディスプレイの性能において、演色性、コントラスト、輝度、色再現性等の向上と言った高画質化が強く望まれている。
【０００４】
更に近年、タブレット、スマートフォン等の高精細化のため、ブラックマトリクスの細線化が進み、ディスプレイを横から見た際に隣り合う画素の色が混ざり合って見える視差混色という現象が特に問題になってきている。
該問題の解決のために、カラーフィルタの低膜厚化が要求され、具体的には例えば従来の膜厚の約５０％〜７０％の膜厚の達成が求められている。
また一方で、画素の再現色についても、「ａｄｏｂｅＲＧＢ規格」「ＤＣＩ規格」（「ＤＣＩ」は、Ｄｉｇｉｔａｌ  Ｃｉｎｅｍａ  Ｉｎｉｔｉａｔｉｖｅｓ）と定義される色度域における高演色が求められている。
【０００５】
そこで、カラーフィルタの低膜厚化や画素の高演色化のためには、カラーフィルタ用着色組成物の色材濃度を上げる必要がある。
【０００６】
しかしながら、カラーフィルタ用着色組成物やそれに使用する色材液の色材濃度を上げようとすると、そもそも色材を良好に分散することが困難になり、経時的な安定性を得られない場合があった。
更に、色材濃度が上がることにより画素を形成するパターニングに必要となる成分が相対的に減少し、良好な現像性が得られない（現像速度が小さい；現像残渣が多い；等）という問題点があった。
【０００７】
また、カラーフィルタ用着色組成物は、色材濃度が高くなることで、カラーフィルタ製造時に、現像性が悪化するという問題点もあった。
すなわち、高濃度で分散・溶解でき色性能が優れたカラーフィルタ用着色組成物がたとえできたとしても、カラーフィルタ製造時の現像性との両立が困難になるという問題も発生していた。
【０００８】
一方、カラーフィルタ中又はカラーフィルタ製造用の着色組成物中の金属元素の含有量を規定するものとしては、特許文献３〜６が知られている。
【０００９】
特許文献３には、Ｒ（赤）、Ｇ（緑）、Ｂ（青）及びＢＫ（黒）の画素に含有されるナトリウムイオン（Ｎａ＋）とカリウムイオン（Ｋ＋）の合計量を規定することで、カラーフィルタに近接する液晶素子や半導体素子の汚染を防ぐ技術が開示されている。
特許文献４には、ブラックマトリクス用カーボンブラックに被覆されている樹脂中のナトリウム（Ｎａ）とカリウム（Ｋ）の合計量を規定して、高遮光率と低表面反射率を達成する技術が開示されている。
【００１０】
特許文献５には、電気伝導度を規定し、ナトリウム（Ｎａ）、カリウム（Ｋ）、マグネシウム（Ｍｇ）の各含有量を規定した顔料分散液が記載されており、その顔料分散液を使用して得られたカラーフィルタは、電圧保持率に優れるため表示安定性が良好であるとされている。
特許文献６には、Ｃ．Ｉ．ピグメントグリーン５８に含有されるナトリウムイオン（Ｎａ＋）、カリウムイオン（Ｋ＋）、マグネシウムイオン（Ｍｇ＋）の含有量が規定されたカラーフィルタ用有機顔料組成物が記載されており、それを使用して得られたカラーフィルタは、表示応答性に優れるとされている。
【００１１】
しかしながら、ディスプレイ用のカラーフィルタ用の色材液は、極めて高度な分散・溶解が要求されるため、前記した技術では未だ十分ではなく、前記した問題点を解決するためには更なる改善が望まれていた。
特に、高精細化により視差混色が問題になり、また画素の高演色が求められるようになり、カラーフィルタの低膜厚化が要求されるようになった近年、色材の分散安定性・溶解性、種々の画像特性、カラーフィルタ製造時の現像性、感度等において、優れた性能を有するカラーフィルタ用着色組成物が望まれていた。
【先行技術文献】
【特許文献】
【００１２】
【特許文献１】特開２００７−１３３１３１号公報
【特許文献２】特開２００９−２４４６１７号公報
【特許文献３】特開平７−１９８９２８号公報
【特許文献４】特開平９−０７１７３３号公報
【特許文献５】特開２００９−００７４３２号公報
【特許文献６】特開２０１４−１１９４８７号公報
【発明の概要】
【発明が解決しようとする課題】
【００１３】
本発明は上記背景技術に鑑みてなされたものであり、その課題は、カラーフィルタの低膜厚化が達成され、ディスプレイを横から見た際の視差混色が少なく、画素の再現色についても、一定色度域における高演色が達成される等の優れた特性を有するカラーフィルタ用着色組成物を提供することにある。
また、カラーフィルタ用着色組成物の色材を良好に分散・溶解することができ、粘度安定性に優れ、また、高感度であるカラーフィルタ用着色組成物を提供することにある。
【課題を解決するための手段】
【００１４】
本発明者は、前記目的を達成するために鋭意研究を重ねた結果、カラーフィルタ用着色組成物に含有される、ナトリウム（Ｎａ）やカリウム（Ｋ）といった極めてありふれた金属元素以外の金属元素である「カルシウム（Ｃａ）、鉄（Ｆｅ）」（以下、この括弧内を「第一特定金属元素」と記述する場合がある。）や、「マグネシウム（Ｍｇ）、アルミニウム（Ａｌ）、クロム（Ｃｒ）」（以下、この括弧内を「第二特定金属元素」と記述する場合がある。また、「第一特定金属元素」と「第二特定金属元素」を総称して、「特定金属元素」と記述する場合がある。）の含有量を低減させることによって、意外にも上記課題が解決されたカラーフィルタ用着色組成物及びカラーフィルタが得られることを見出した。
【００１５】
また、本発明者は、色材を製造する工程で使用される、溶剤、工程水、装置部材等から混入してくる「特定金属元素」（「第一特定金属元素」及び「第二特定金属元素」）がある場合（とりわけ、「第一特定金属元素」がある場合）、経時安定性が悪くなり、現像時間が長くなり、適切なパターンや良好な画素が得られないことを見出した。
そして、カラーフィルタ用着色組成物中の「特定金属元素」の混入を低減することで（特に、色材中の「特定金属元素」の混入を低減することで）、上記課題が解決されたカラーフィルタ用着色組成物及びカラーフィルタが得られることを見出した。
【００１６】
また、本発明者は、カラーフィルタ用着色組成物に対して光を照射して硬化する際に、特定の光重合開始剤の存在下で反応させることにより、着色組成物の感度を上げ、残膜率（着色組成物を露光した後の塗膜の膜厚に対する現像後の塗膜の膜厚の比）を向上させることができることを見出して、本発明を完成するに至った。
【００１７】
すなわち、本発明は、色材、溶剤、オキシムエステル系光重合開始剤及びアルカリ可溶性樹脂を含有する着色組成物であって、該着色組成物に含まれるカルシウム（Ｃａ）と鉄（Ｆｅ）の合計質量が、該着色組成物全体に対して１２０質量ｐｐｍ以下であることを特徴とするカラーフィルタ用着色組成物を提供するものである。
【００１８】
また、本発明は、更に、該着色組成物に含まれるマグネシウム（Ｍｇ）とアルミニウム（Ａｌ）とクロム（Ｃｒ）の合計質量が、該着色組成物全体に対して１３５質量ｐｐｍ以下である上記のカラーフィルタ用着色組成物を提供するものである。
【００１９】
また、本発明は、上記のカラーフィルタ用着色組成物の硬化物である着色層を有することを特徴とするカラーフィルタを提供するものである。
【００２０】
また、本発明は、上記のカラーフィルタを有するものであることを特徴とする表示装置を提供するものである。
【発明の効果】
【００２１】
前記した通り、ナトリウム（Ｎａ）やカリウム（Ｋ）といった極めてありふれた金属元素の混入を避けて、カラーフィルタに近接する液晶素子や半導体素子の汚染を防いだり、顔料被覆樹脂中の該金属の含有量を規定して高遮光率と低表面反射率を達成したり、カラーフィルタ中の該金属の含有量を規定して電圧保持率を上げて表示安定性や表示応答性を良好にする技術は知られている。
すなわち、ありふれた金属元素を削減して、その金属の混入に直接的に起因する特定の光学特性や電気特性を改良する技術は知られている。
【００２２】
しかしながら、特定金属元素（特に、第一特定金属元素）の含有量を規定して、色材液の段階で、その態様（高濃度化等）や物性（低粘度化、分散安定性等）を改良し、それを用いて最終的に優れたカラーフィルタを得る技術は知られていない。
【００２３】
すなわち、「カルシウム（Ｃａ）、鉄（Ｆｅ）」（第一特定金属元素）の含有量を規定することによって、更には、「マグネシウム（Ｍｇ）、アルミニウム（Ａｌ）、クロム（Ｃｒ）」（第二特定金属元素）の含有量を規定することによって、高い色材濃度でも低粘度（適正粘度）で、分散安定性・溶解性に優れた色材液が得られ、その結果として画像特性・現像特性に優れたカラーフィルタが得られることは知られていない。
【００２４】
近年、前記した諸問題解決のために、カラーフィルタの低膜厚化が要求され、一方で、画素の再現色についても一定の色度域における高演色が求められているが、本発明のカラーフィルタ用着色組成物を用いると、カラーフィルタの低膜厚化が達成され、視差混色が少なく、高演色が達成され、パターニングにおける現像性に優れたカラーフィルタ用着色組成物やカラーフィルタを提供することができる。
【００２５】
また、カラーフィルタ用着色組成物の硬化の際に、一般に、重合開始剤が使用されるが、本発明では、特定の光重合開始剤の存在下で硬化（反応）させることにより、着色組成物の感度（残膜率）を向上させやすくなる。
【発明を実施するための形態】
【００２６】
以下、本発明について説明するが、本発明は、以下の具体的形態に限定されるものではなく、技術的思想の範囲内で任意に変形することができる。
【００２７】
本発明の「カラーフィルタ用着色組成物」は、色材、溶剤、オキシムエステル系光重合開始剤及びアルカリ可溶性樹脂を含有する着色組成物であって、該着色組成物に含まれるカルシウム（Ｃａ）と鉄（Ｆｅ）の合計質量が、該着色組成物全体に対して１２０質量ｐｐｍ以下であることを特徴とする。
例えば、色材及び溶剤を含有し、カルシウム（Ｃａ）と鉄（Ｆｅ）の合計質量が、該カラーフィルタ用色材液全体に対して１８０質量ｐｐｍ以下であるカラーフィルタ用色材液を使用することにより、カルシウム（Ｃａ）と鉄（Ｆｅ）の合計質量がかかる範囲内であるカラーフィルタ用着色組成物を調製しやすい。
なお、本明細書では、「カラーフィルタ用色材液」を、単に「色材液」と略記することがあり、「カラーフィルタ用着色組成物」を、単に「着色組成物」と略記することがある。
【００２８】
＜色材＞
本発明において、色材は、カラーフィルタの着色層を形成した際に所望の発色が可能なものであればよく、特に限定されず、種々の無機顔料、有機顔料、染料等が挙げられ、これらは、１種単独で用いてもよいし、２種以上を混合して用いてもよい。
中でも有機顔料は、耐熱性が高いので、好適に用いられる。
【００２９】
＜＜無機顔料＞＞
本発明に用いられる無機顔料の具体例としては、酸化チタン、硫酸バリウム、炭酸カルシウム、亜鉛華、硫酸鉛、黄色鉛、亜鉛黄、べんがら（赤色酸化鉄（III））、カドミウム赤、群青、紺青、酸化クロム緑、コバルト緑、アンバー、チタンブラック、合成鉄黒、カーボンブラック等を挙げることができる。
【００３０】
＜＜有機顔料＞＞
本発明に用いられる有機顔料としては、着色顔料（黒色等の無彩色の顔料も含む）であり、カラーフィルタ用の有機顔料として所望の発色が可能なものであれば特に限定はない。ここで、「カラーフィルタ用」とは、画素部用、ブラックマトリクス部用等、カラーフィルタの着色用の全てを含む。
【００３１】
また、本発明に用いられる有機顔料としては、染料に各種置換基を結合させたり、公知のレーキ化（造塩化）手法を用いて、溶剤に不溶化させたりすることにより分散可能となったレーキ顔料も挙げられる。
【００３２】
ここで、有機顔料には、白色、黒色、灰色等の無彩色の顔料も含まれ、具体的には、青色顔料、緑色顔料、赤色顔料、黄色顔料、紫色顔料、オレンジ顔料、ブラウン顔料、黒色顔料等各種の色の顔料を使用することができる。
本発明における顔料分散液は、カラーフィルタ材料として用いられるので、青色顔料、緑色顔料、赤色顔料、黒色顔料が主ではあるが、それらの透過・吸収波長の調整等のために、上記色調の顔料も用いられる。
上記中でも、青色顔料、緑色顔料、赤色顔料、黄色顔料、紫色顔料等が、本発明の前記効果を発揮する点から好ましい。
【００３３】
以下に、有機顔料の具体例をピグメントナンバーで示す。なお、以下の「Ｃ．Ｉ．」は、カラーインデックスを意味する。
【００３４】
赤色顔料としては、Ｃ．Ｉ．ピグメントレッド１、２、３、４、５、６、７、８、９、１２、１４、１５、１６、１７、２１、２２、２３、３１、３２、３７、３８、４１、４７、４８、４８：１、４８：２、４８：３、４８：４、４９、４９：１、４９：２、５０：１、５２：１、５２：２、５３、５３：１、５３：２、５３：３、５７、５７：１、５７：２、５８：４、６０、６３、６３：１、６３：２、６４、６４：１、６８、６９、８１、８１：１、８１：２、８１：３、８１：４、８３、８８、９０：１、１０１、１０１：１、１０４、１０８、１０８：１、１０９、１１２、１１３、１１４、１２２、１２３、１４４、１４６、１４７、１４９、１５１、１６６、１６８、１６９、１７０、１７２、１７３、１７４、１７５、１７６、１７７、１７８、１７９、１８１、１８４、１８５、１８７、１８８、１９０、１９３、１９４、２００、２０２、２０６、２０７、２０８、２０９、２１０、２１４、２１６、２２０、２２１、２２４、２３０、２３１、２３２、２３３、２３５、２３６、２３７、２３８、２３９、２４２、２４３、２４５、２４７、２４９、２５０、２５１、２５３、２５４、２５５、２５６、２５７、２５８、２５９、２６０、２６２、２６３、２６４、２６５、２６６、２６７、２６８、２６９、２７０、２７１、２７２、２７３、２７４、２７５、２７６等が挙げられる。
この中でも、好ましくは、Ｃ．Ｉ．ピグメントレッド４８：１、１２２、１６８、１７７、２０２、２０６、２０７、２０９、２２４、２４２、２５４等が挙げられ、特に好ましくは、Ｃ．Ｉ．ピグメントレッド１７７、２０９、２２４、２５４等が挙げられる。
【００３５】
青色顔料としては、Ｃ．Ｉ．ピグメントブルー１、１：２、９、１４、１５、１５：１、１５：２、１５：３、１５：４、１５：６、１６、１７、１９、２５、２７、２８、２９、３３、３５、３６、５６、５６：１、６０、６１、６１：１、６２、６３、６６、６７、６８、７１、７２、７３、７４、７５、７６、７８、７９等が挙げられる。
この中でも、好ましくは、Ｃ．Ｉ．ピグメントブルー１５、１５：１、１５：２、１５：３、１５：４、１５：６等が挙げられ、特に好ましくは、Ｃ．Ｉ．ピグメントブルー１５：６等が挙げられる。
【００３６】
緑色顔料としては、Ｃ．Ｉ．ピグメントグリーン１、２、４、７、８、１０、１３、１４、１５、１７、１８、１９、２６、３６、４５、４８、５０、５１、５４、５５、５８、５９等が挙げられる。
この中でも、好ましくは、Ｃ．Ｉ．ピグメントグリーン７、３６、５８、５９等が挙げられる。
【００３７】
黄色顔料としては、Ｃ．Ｉ．ピグメントイエロー１、１：１、２、３、４、５、６、９、１０、１２、１３、１４、１６、１７、２４、３１、３２、３４、３５、３５：１、３６、３６：１、３７、３７：１、４０、４１、４２、４３、４８、５３、５５、６１、６２、６２：１、６３、６５、７３、７４、７５，８１、８３、８７、９３、９４、９５、９７、１００、１０１、１０４、１０５、１０８、１０９、１１０、１１１、１１６、１１７、１１９、１２０、１２６、１２７、１２７：１、１２８、１２９、１３３、１３４、１３６、１３８、１３９、１４２、１４７、１４８、１５０、１５１、１５３、１５４、１５５、１５７、１５８、１５９、１６０、１６１、１６２、１６３、１６４、１６５、１６６、１６７、１６８、１６９、１７０、１７２、１７３、１７４、１７５、１７６、１８０、１８１、１８２、１８３、１８４、１８５、１８８、１８９、１９０、１９１、１９１：１、１９２、１９３、１９４、１９５、１９６、１９７、１９８、１９９、２００、２０２、２０３、２０４、２０５、２０６、２０７、２０８、２１３等が挙げられる。
この中でも、好ましくはＣ．Ｉ．ピグメントイエロー８３、１１７、１２９、１３８、１３９、１５０、１５４、１５５、１８０、１８５、２１３等が挙げられ、特に好ましくは、Ｃ．Ｉ．ピグメントイエロー８３、１３８、１３９、１５０、１８０、１８５等が挙げられる。
【００３８】
オレンジ顔料としては、Ｃ．Ｉ．ピグメントオレンジ１、２、５、１３、１６、１７、１９、２０、２１、２２、２３、２４、３４、３６、３８、３９、４３、４６、４８、４９、６１、６２、６４、６５、６７、６８、６９、７０、７１、７２、７３、７４、７５、７７、７８、７９等が挙げられる。
この中でも、好ましくは、Ｃ．Ｉ．ピグメントオレンジ３８、７１等が挙げられる。
【００３９】
紫色顔料としては、Ｃ．Ｉ．ピグメントバイオレット１、１：１、２、２：２、３、３：１、３：３、５、５：１、１４、１５、１６、１９、２３、２５、２７、２９、３１、３２、３７、３９、４２、４４、４７、４９、５０等が挙げられる。
この中でも、好ましくはＣ．Ｉ．ピグメントバイオレット１９、２３等が挙げられ、特に好ましくは、Ｃ．Ｉ．ピグメントバイオレット２３等が挙げられる。
【００４０】
本発明においては、上記顔料を１種類用いてもよく、２種以上用いてもよい。
また、本発明における色材液が、カラーフィルタのブラックマトリックス用の色材液である場合、色材として黒色顔料を用いることができる。
また、黒色等の無彩色の有機顔料は、該無彩色の顔料単独でもよく、赤、緑、青等の着色顔料との混合によるものでもよい。
【００４１】
本発明における有機顔料として好ましいものとしては、化学構造や光の透過スペクトルの観点から見ると、ピグメントレッド１７７等のアントラキノン顔料；ピグメントレッド２５４等のジケトピロロピロール顔料；ピグメントイエロー１５０等のアゾメチン顔料等のアゾ顔料；ピグメントイエロー１３８等のキノフタロン顔料；ピグメントバイオレット２３等のジオキサジン顔料；ピグメントブルー１５：６等のフタロシアニン顔料；ピグメントイエロー１８０等のベンズイミダゾロン顔料；ピグメントイエロー２１３等のキノキサリン顔料；キナクリドン顔料；イソインドリン顔料；イソインドリノン顔料；インダンスレン顔料；ペリレン顔料；等が挙げられる。
【００４２】
特に本発明の効果を発揮する点から、上記有機顔料（色材）が、アントラキノン顔料、ジケトピロロピロール顔料、アゾ顔料、キノフタロン顔料、ジオキサジン顔料及びフタロシアニン顔料からなる群から選ばれる１種以上の有機顔料であることが特に好ましい。
【００４３】
本発明においては、化学構造の骨格が同一、すなわち系が同一の有機顔料は、その系内で１種類を用いてもよく、２種以上用いてもよい。また、系を跨いで２種以上用いてもよい。また、混晶であってもよい。
【００４４】
上記した化学構造を有する有機顔料は、カラーフィルタ用の有機顔料として使用されることが多いため高濃度での色材分散液が要求されることが多く、特定金属元素による分散性や現像性への影響が大きく、更に、製造工程において特定金属元素の混入が発生し易いため、本発明の前記効果を特に奏し易い。
具体的には、例えば、ピグメントレッド２５４、ピグメントレッド１７７、ピグメントイエロー１５０、ピグメントイエロー１８５、ピグメントイエロー１３８、ピグメントイエロー１３９、ピグメントブルー１５：６、ピグメントバイオレット２３、ピグメントグリーン５８又はピグメントグリーン５９が上記理由から特に好ましい。
【００４５】
また、レーキ顔料の原料となる染料としては、従来公知の染料の中から適宜選択することができる。このような染料としては、例えば、アゾ系染料、金属錯塩アゾ系染料、アントラキノン系染料、トリフェニルメタン系染料、キサンテン系染料、シアニン系染料、ナフトキノン系染料、キノンイミン系染料、メチン系染料、フタロシアニン系染料、ペリノン系染料、ジピロメテン系染料等を挙げることができる。
【００４６】
この中でも、レーキ顔料の原料となる染料としては、耐熱性が高い点からキサンテン系染料（キサンテン系酸性染料）が好ましい。上記キサンテン系酸性染料としては、中でも、下記一般式（ＩＩ）で表される化合物、即ち、ローダミン系酸性染料を有することが好ましい。
【００４７】
【化１】
2017155228.tif 000002
【００４８】
一般式（ＩＩ）中、ＲＩ〜ＲＩＶは、それぞれ独立に、水素原子、アルキル基、アリール基、又はヘテロアリール基を表し、ＲＩとＲＩＩＩ、ＲＩＩとＲＩＶが結合して環構造を形成してもよい。ＲＶは、酸性基、Ｘは、ハロゲン原子を表す。ｍは０〜５の整数を表す。一般式（ＩＩ）は酸性基を１個以上有するものであり、ｎは０以上の整数である。
【００４９】
ＲＩ〜ＲＩＶにおけるアルキル基は、特に限定されない。例えば、置換基を有していてもよい炭素数１〜２０の直鎖又は分岐状アルキル基等が挙げられ、中でも、炭素数が１〜８の直鎖又は分岐のアルキル基であることが好ましく、炭素数が１〜５の直鎖又は分岐のアルキル基であることがより好ましい。アルキル基が有してもよい置換基としては、特に限定されないが、例えば、アリール基、ハロゲン原子、水酸基等が挙げられ、置換されたアルキル基としては、ベンジル基等が挙げられ、更に置換基としてハロゲン原子や、酸性基を有していてもよい。
ＲＩ〜ＲＩＶにおけるアリール基は、特に限定されない。例えば、置換基を有していてもよい炭素数６〜２０のアリール基が挙げられ、中でも、置換基を有していてもよいフェニル基、ナフチル基等が好ましい。ＲＩ〜ＲＩＶにおけるヘテロアリール基は、置換基を有していてもよい炭素数５〜２０のヘテロアリール基が挙げられ、ヘテロ原子として、窒素原子、酸素原子、硫黄原子等が好ましい。
アリール基又はヘテロアリール基が有してもよい置換基としては、例えば、炭素数１〜５のアルキル基、ハロゲン原子、酸性基、水酸基、アルコキシ基、カルバモイル基、カルボン酸エステル基等が挙げられる。
なお、ＲＩ〜ＲＩＶは、同一であっても異なっていてもよい。
【００５０】
酸性基又はその塩の具体例としては、カルボキシ基（−ＣＯＯＨ）、カルボキシラト基（−ＣＯＯ−）、カルボン酸塩基（−ＣＯＯＭ、ここでＭは金属原子を表す。）、スルホナト基（−ＳＯ３−）、スルホ基（−ＳＯ３Ｈ）、スルホン酸塩基（−ＳＯ３Ｍ、ここでＭは金属原子を表す。）等が挙げられ、中でも、スルホナト基（−ＳＯ３−）、スルホ基（−ＳＯ３Ｈ）、又はスルホン酸塩基（−ＳＯ３Ｍ）の少なくとも１種を有することが好ましい。なお金属原子Ｍとしては、ナトリウム原子、カリウム原子等が挙げられる。
【００５１】
一般式（ＩＩ）で表される化合物としては、高輝度化の点から、中でも、アシッドレッド５０、アシッドレッド５２、アシッドレッド２８９、アシッドバイオレット９、アシッドバイオレット３０、アシッドブルー１９等が好ましい。
また、耐熱性の点からは、一般式（ＩＩ）において、ｍ＝１、かつｎ＝０であるベタイン構造を有する化合物が好ましい。
また、中でも、ｍ＝１、かつｎ＝０であって、ＲＩ及びＲＩＩは各々独立にアルキル基又はアリール基であり、ＲＩＩＩ及びＲＩＶは各々独立にアリール基又はヘテロアリール基であることが、輝度及び耐光性に優れた着色層を形成可能になる点から好ましい。
上記一般式（ＩＩ）で表される化合物の製造方法は、特に限定されないが、例えば、特開２０１０−２１１１９８号公報を参考に得ることができる。
【００５２】
上記キサンテン系酸性染料の金属レーキ色材は、レーキ化剤として、金属原子を含むものが用いられる。金属原子を含むレーキ化剤を用いることにより、色材の耐熱性が高くなる。このようなレーキ化剤としては、２価以上の金属カチオンとなる金属原子を含むレーキ化剤が好ましい。
【００５３】
なお、目安として、１０ｇの溶剤（又は混合溶剤）に対して、レーキ顔料の溶解量が１０ｍｇ以下であれば、当該溶剤（又は混合溶剤）において、当該レーキ顔料（染料）が分散可能であると判定することができる。
【００５４】
＜＜酸性色素誘導体＞＞
本発明における有機顔料は、酸性色素誘導体を含有するものであることが、本発明の前記効果を奏し易いために好ましい。酸性色素誘導体を用いると、特に、微分散化が可能であり、カラーフィルタ用に使用したときに、分散安定性が高い、コントラストが高い、光の透過率が高い、高輝度となる等の特長を持つ顔料分散液が得られやすいために好ましい。
また、酸性色素誘導体を用いると、本発明における特定金属元素の低減の効果がより発揮され、上記効果を相乗的に奏することができる。
【００５５】
ここで「酸性色素誘導体」とは、その化学構造中に酸性基を有する色素誘導体を言い、特に好ましくは、アントラキノン顔料、ジケトピロロピロール顔料、アゾ顔料、キノフタロン顔料、ジオキサジン顔料及びフタロシアニン顔料からなる群から選ばれる１種以上の顔料骨格を有し、酸性基を有する色素誘導体である。
酸性色素誘導体の中でも、キノフタロン顔料の顔料骨格を有し、酸性基を有する色素誘導体であるキノフタロン色素誘導体が、分散性を向上させる点でより好ましい。
【００５６】
酸性色素誘導体の酸性基としては、スルホ基、スルホンアミド基、カルボキシ基、及び、該官能基の金属塩若しくはアンモニウム塩からなる群より選ばれる少なくとも１つが好ましい。
顔料１分子に対しての酸性基の平均導入量は、特に限定はないが、０．５個〜５個が好ましく、０．６〜４個がより好ましく、０．７〜３．５個が特に好ましい。
酸性基の導入により、微分散化が可能となり、カラーフィルタ用に使用したときに、分散安定性が高い、コントラストが高い、光の透過率が高い、高輝度である、顔料分散液が得られるために好ましく、また、前記特定金属元素を低減することによって、相乗効果を奏し、前記効果を更に得ることができる。
【００５７】
本発明における有機顔料は、顔料と酸性色素誘導体とを含有することが好ましい。酸性色素誘導体は、顔料と相互作用し、顔料粒子を作製する際に、顔料表面に吸着したり、又は、取り込まれたりしている。
また、顔料の表面に吸着することにより、顔料の表面を酸性にし、有機顔料そのものよりも、顔料分散剤との親和性を高める、顔料分散剤との仲介役を果たす。
また、塩基性分散剤と相互作用する酸性色素誘導体が顔料表面に吸着することにより、塩基性分散剤を効率的に顔料表面に位置させることができる。これにより、微分散化や分散安定化が可能になり、カラーフィルタ用に使用したときに優れる。
【００５８】
本発明における有機顔料全体における、酸性色素誘導体の含有量は、特に限定されないが、顔料１００質量部に対して、０．５〜３０質量部であることが好ましく、１〜１５質量部であることがより好ましく、２〜１０質量部であることが特に好ましい。
上記下限値以上とすることで、安定分散や微分散を可能にし、前記した特定金属元素の低減との相乗効果を奏し、上記上限値以下とすることで酸性色素誘導体の過剰による色度の変化を抑制することができる。
【００５９】
本発明においては、有機顔料として、上記酸性色素誘導体を１種類でも２種以上用いてもよく、また、１種類の顔料に対しても、上記酸性色素誘導体を１種類でも２種以上用いてもよい。
【００６０】
上記酸性色素誘導体は、顔料粒子の分散体中に、どの段階で添加されてもよいが、酸性色素誘導体を、顔料表面に吸着させたり、取り込ませたりすることを考慮すると、顔料を製造する工程の中で顔料に添加することもでき、例えば、顔料を合成する工程中、ニーダー等により顔料をソルベントソルトミリングする工程中、該工程後の処理の工程中、アトライター等により顔料を乾式粉砕する工程中、分散している工程中、分散後の処理の工程中等に添加することができる。
再沈法において良溶媒又は貧溶媒に添加しておくこともでき、顔料粒子の析出後、又は、その後に濃縮若しくは再分散をするときに添加しておくこともできる。
【００６１】
本発明によれば、更に、分散剤が後述する（塩型）塩基性ブロック型分散剤又は（塩型）塩基性グラフト型分散剤であることにより、その塩形成部位が、顔料、及び、特に顔料表面に吸着された酸性色素誘導体に対する吸着性が強く、一方で、溶剤に対して親和性を有する高分子分散剤の主鎖及び側鎖により、カラーフィルタ用顔料分散液の分散性が向上して、有機顔料濃度を上げられ、低粘度化が達成でき、顔料分散液の経時変化を抑制でき、その結果、カラーフィルタ用着色組成物の評価において現像性が向上する。
【００６２】
＜＜染料＞＞
本発明においては、染料も、色材として使用することができる。染料の具体例としては、前記の「レーキ顔料の原料となる染料」と同様のものを使用することができる。
【００６３】
目安として、１０ｇの溶剤（又は混合溶剤）に対して、染料の溶解量が１０ｍｇ以下であれば、当該溶剤（又は混合溶剤）において、当該染料は分散可能であり、色材分散液とすることができる。
１０ｇの溶剤（又は混合溶剤）に対して、１０ｍｇを超えて溶解する染料は、溶剤に溶解させて色材溶液とし、カラーフィルタ用着色組成物として用いることができる。
【００６４】
＜＜色材の粒径＞＞
色材の粒径は、特に限定はないが、３０ｎｍ〜５００ｎｍが好ましく、４０ｎｍ〜３００ｎｍがより好ましく、５０ｎｍ〜２００ｎｍが特に好ましい。
粒径が小さ過ぎると、分散性や再溶解性が低下し、また、微紛による汚染等により作業性が低下する場合がある。
一方、粒径が大き過ぎると、分散性、分散安定性、耐光性等が悪くなり、カルシウム（Ｃａ）、鉄（Ｆｅ）等の特定金属元素の含有量削減の効果が現れ難くなり、前記した本発明の効果が奏されず、特に、良好なコントラストを得ることができない。
【００６５】
ここで「再溶解性」とは、一度乾燥したカラーフィルタ用着色組成物の固形分が再度溶剤に溶解する性質をいう。例えば、ダイコーターによる塗布を行う際にダイリップ先端にカラーフィルタ用着色組成物が付着すると、乾燥速度が速い場合に、乾燥によって固化物が発生するが、塗布が再開された際に固化物がカラーフィルタ用着色組成物に溶解し易くないと、ダイリップ上の固化物が一部剥離し、カラーフィルタの着色層に付着し易く、異物欠陥の原因となる。
【００６６】
＜分散剤＞
本発明における分散剤としては、公知の分散剤の中から適宜選択して用いることができ、例えば、カチオン系、アニオン系、ノニオン系、両性、シリコーン系、フッ素系等の界面活性剤；高分子分散剤；低分子分散剤等を使用できる。中でも、均一に、微細に分散し得る点から、高分子分散剤（高分子の界面活性剤も含む）が好ましい。
【００６７】
高分子分散剤としては、例えば、変性ポリウレタン、変性ポリアクリレート、変性ポリエステル、変性ポリアミド等の高分子分散剤を挙げることができる。
具体的には、「（メタ）アクリル酸エステル等の不飽和カルボン酸エステル」の（共）重合体類；「（メタ）アクリル酸等の不飽和カルボン酸の（共）重合体」の（部分）アミン塩、（部分）アンモニウム塩若しくは（部分）アルキルアミン塩類；「１級、２級若しくは３級アミノ基を有する（メタ）アクリル酸エステル等の不飽和カルボン酸エステル」の（共）重合体、当該（共）重合体のアミノ基の（部分）塩、当該（共）重合体のアミノ基の（部分）酸変性物；「水酸基含有（メタ）アクリル酸エステル等の水酸基含有不飽和カルボン酸エステル」の（共）重合体やそれらの変性物；ポリウレタン類；不飽和ポリアミド類；ポリシロキサン類；長鎖ポリアミノアミドリン酸塩類；ポリ（低級アルキレンイミン）と遊離カルボキシ基含有ポリエステルとの反応により得られるアミドやそれらの塩類；等を挙げることができる。
【００６８】
＜＜高分子分散剤と低分子分散剤＞＞
本発明における「分散剤」は特に限定はなく、色材の分散に公知の高分子分散剤や低分子分散剤が使用できる。
【００６９】
高分子分散剤としては、例えば、ランダム（共）重合体よりなるランダム型分散剤；ブロック共重合体よりなるブロック型分散剤；主鎖に対してところどころに側鎖としてペンダントに（枝のように）繰り返し単位を結合させたグラフト（共）重合体等よりなるグラフト型分散剤；等が挙げられる。
また、（共）重合体の構成単位の少なくとも一部が塩構造になった塩型分散剤も好ましいものとして挙げられる。かかる塩型は、上記ランダム型分散剤、ブロック型分散剤及びグラフト型分散剤の全てに当てはまり、それらは好適に使用される。
【００７０】
高分子分散剤としては、例えば、ポリ（メタ）アクリル酸エステル等の不飽和カルボン酸エステルの（共）重合体；ポリ（メタ）アクリル酸等の不飽和カルボン酸の（共）重合体の（部分）アミン塩、（部分）アンモニウム塩や（部分）アルキルアミン塩類；水酸基含有ポリ（メタ）アクリル酸エステル等の水酸基含有不飽和カルボン酸エステルの（共）重合体やそれらの変性物；ポリウレタン類；不飽和ポリアミド類；ポリシロキサン類；長鎖ポリアミノアミドリン酸塩類；ポリ（低級アルキレンイミン）と遊離カルボキシ基含有ポリエステルとの反応により得られるアミドやそれらの塩類、側鎖にポリエステル基を有する（メタ）アクリレートの共重合体等を挙げることができる。
【００７１】
中でも、ポリ（メタ）アクリル酸塩、マレイン酸ナトリウム−オレフィン共重合体、末端カルボキシ基含有ポリエステル（例えば、特公昭５４−３４００９号公報等）；テトラキス（２−ヒドロキシアルキル）エチレンジアミンを出発物質とする酸性基及び／又は塩基性基を有するポリエステル（特開平２−２４５２３１号公報等）；マクロモノマー（片末端に重合性不飽和基を有するオリゴマー）、水酸基を有するモノマー、カルボキシ基含有モノマーが共重合してなる共重合体（特開平８−２５９８７６号公報等）；マクロモノマー（片末端に重合性不飽和基を有するオリゴマー）、窒素原子を有するモノマーが共重合してなる共重合体（特開平１０−３３９９４９号公報等）等が好ましい。
【００７２】
低分子分散剤としては、例えば、スルホン酸基、カルボン酸基等を有するアニオン性化合物；脂肪族アミンの塩、４級アンモニウム塩等を有するカチオン性化合物；水酸基、オキシエチレン鎖等を有する非イオン性化合物；高分子化合物；等が挙げられる。
具体的には、例えば、ソルビタン脂肪酸エステル、ポリオキシエチレンアルキルアミン、アルキルジアミン、アルカノールアミン誘導体（米国特許第３５３６５１０号）等が挙げられる。
【００７３】
分散剤の中でも高分子分散剤が好ましく、高分子分散剤の中でも、塩基性ブロック型分散剤及び／又は塩基性グラフト型分散剤であることが、色材吸着部位と溶剤親和部位が機能分離されており、後記する「カルシウム（Ｃａ）と鉄（Ｆｅ）の合計含有量」、また「カルシウム（Ｃａ）と鉄（Ｆｅ）の合計含有量に加えて、更にマグネシウム（Ｍｇ）とアルミニウム（Ａｌ）とクロム（Ｃｒ）の合計含有量」を一定値以下にすることによる、分散安定性、着色画像性、現像性等の前記本発明の効果との相乗効果がある点、前記した酸性色素誘導体と併用したときの相乗効果がある点等から好ましい。
【００７４】
ここで、「分散剤が、塩基性ブロック型分散剤及び／又は塩基性グラフト型分散剤であること」とは、分散剤が塩基性ブロック型分散剤であること、塩基性グラフト型分散剤であること、塩基性ブロック型分散剤と塩基性グラフト型分散剤とを併用していること、塩基性ブロック型分散剤であり同時に塩基性グラフト型分散剤でもある分散剤であること、の何れをも意味している。また、塩基性ブロック型分散剤でも塩基性グラフト型分散剤でもない分散剤の併用は排除していない。
【００７５】
＜＜塩基性ブロック型分散剤＞＞
「塩基性ブロック型分散剤」とは、アミノ基、モノアルキルアミノ基、ジアルキルアミノ基、アミド基；それらの塩；トリアルキルアンモニウム基；等の塩基性基を有するモノマー（以下、「ａモノマー」と略記する）と、該モノマーとは異なる他のモノマー（以下、「ｂモノマー」と略記する）とのブロック共重合体よりなる分散剤を言い、２元共重合体でもよく、３元以上の共重合体でもよい。なお、「ａモノマー」には、上記「アルキル」を、「アリール」、「アラルキル」、「アルケニル」等と言い換えたものも含まれる。
【００７６】
上記ａモノマーとしては、４級アンモニウム塩基、及び／又は、窒素に結合した水素が置換基で置換されていてもよい２級又は３級アミノ基又はそれらの塩を含有する（メタ）アクリレート化合物が好ましく、特に好ましくは、３級アミノ基及び／又は４級アンモニウム塩基である。
【００７７】
上記ａモノマーとしては、下記一般式（１）で表される構成単位を与えるもの、又は、下記一般式（１）で表される構成単位の塩型（後述する）がより好ましい。すなわち、本発明においては、上記分散剤が下記一般式（１）で表される構成単位を含む塩基性ブロック共重合体又はその塩型である前記のカラーフィルタ用色材液が好ましい。
【００７８】
【化２】
2017155228.tif 000003
【００７９】
一般式（１）中、Ｒ１は水素原子又はメチル基、Ａは２価の連結基、Ｒ２及びＲ３は、それぞれ独立して、水素原子又はヘテロ原子を含んでもよい炭化水素基を表し、Ｒ２及びＲ３が互いに結合して環構造を形成してもよい。
【００８０】
塩を構成しているものとしては、具体的には、例えば、塩基性ブロック共重合体を形成するユニットである等の３級アミノ基を、スルホン酸化合物、リン酸化合物等の酸によって塩形成したものが挙げられる。
また、塩基性ブロック共重合体を形成するユニットであるジメチルアミノエチル（メタ）アクリレート等の３級アミノ基に、ハロゲン化アリール、ハロゲン化アラルキル等により４級アンモニウム塩としたものが挙げられる。
【００８１】
上記ａモノマーが上記一般式（１）で表される繰り返し単位を与えるものである場合、適宜他の重合可能なモノマーと共重合した後に、アミノ基と反応する化合物、例えば、スルホン酸化合物、リン酸化合物、カルボン酸化合物等の酸化合物；ハロゲン化アリール、ハロゲン化アルキル、ハロゲン化アラルキル等のハロゲン化合物；等と反応させて、一部又は全部を４級アンモニウム塩としてもよい。
【００８２】
上記スルホン酸化合物としては、下記一般式（２）で表される化合物が挙げられる。すなわち、前記塩形成したものとしては、上記ブロック共重合体が、上記一般式（１）で表される構成単位の少なくとも一部の窒素がカチオンとなり、下記一般式（２）で表される化合物よりなる群から選ばれる１種以上の化合物がアニオンとなり、それらが塩を形成してなる塩型ブロック共重合体である前記のカラーフィルタ用色材液が好ましい。
【００８３】
【化３】
2017155228.tif 000004
【００８４】
一般式（２）において、Ｒａは、炭素数１〜２０の直鎖、分岐鎖若しくは環状のアルキル基；置換基を有してもよいビニル基、フェニル基若しくはベンジル基又は−Ｏ−Ｒｅを表し、Ｒｅは、炭素数１〜２０の直鎖、分岐鎖若しくは環状のアルキル基；置換基を有してもよいビニル基、フェニル基若しくはベンジル基；又は炭素数１〜４のアルキレン基を介した（メタ）アクリロイル基を表す。
【００８５】
上記「ハロゲン化アリール、ハロゲン化アルキル、ハロゲン化アラルキル等のハロゲン化合物」としては、下記一般式（３）で表される化合物が挙げられる。すなわち、前記塩形成したものとしては、上記ブロック共重合体が、上記一般式（１）で表される構成単位の少なくとも一部の窒素がカチオンとなり、下記一般式（３）で表される化合物よりなる群から選ばれる１種以上の化合物がアニオンとなり、それらが塩を形成してなる塩型ブロック共重合体である前記のカラーフィルタ用色材液が好ましい。
【００８６】
【化４】
2017155228.tif 000005
【００８７】
一般式（３）において、Ｒｂ、Ｒｂ’及びＲｂ”は、それぞれ独立に、水素原子；酸性基若しくはそのエステル基；置換基を有してもよい炭素数１〜２０の、直鎖、分岐鎖若しくは環状のアルキル基；置換基を有してもよいビニル基、フェニル基若しくはベンジル基；又は−Ｏ−Ｒｆを表し、Ｒｆは、置換基を有してもよい、炭素数１〜２０の直鎖、分岐鎖若しくは環状のアルキル基；置換基を有してもよい、ビニル基、フェニル基若しくはベンジル基；又は炭素数１〜４のアルキレン基を介した（メタ）アクリロイル基を表し、Ｘは、塩素原子、臭素原子又はヨウ素原子を表す。
一般式（３）中のＸが、カウンターアニオン（Ｘ−）となり塩を形成する。
【００８８】
上記リン酸化合物としては、下記一般式（４）で表される化合物が挙げられる。すなわち、前記塩形成したものとしては、上記ブロック共重合体が、上記一般式（１）で表される構成単位の少なくとも一部の窒素がカチオンとなり、下記一般式（４）で表される化合物よりなる群から選ばれる１種以上の化合物がアニオンとなり、それらが塩を形成してなる塩型ブロック共重合体である前記のカラーフィルタ用色材液が好ましい。
【００８９】
【化５】
2017155228.tif 000006
【００９０】
一般式（４）において、Ｒｃ及びＲｄは、それぞれ独立に、水素原子；水酸基；炭素数１〜２０の、直鎖、分岐鎖若しくは環状のアルキル基；置換基を有してもよい、ビニル基、フェニル基若しくはベンジル基；又は−Ｏ−Ｒｇを表し、Ｒｇは、炭素数１〜２０の、直鎖、分岐鎖若しくは環状のアルキル基；置換基を有してもよい、ビニル基、フェニル基若しくはベンジル基；又は炭素数１〜４のアルキレン基を介した（メタ）アクリロイル基を表す。ただし、Ｒｃ及びＲｄの少なくとも１つは炭素原子を含む。
【００９１】
上記ａモノマーとしては、具体的には、（メタ）アクリル酸のジアルキルアミノアルキルエステル、（メタ）アクリル酸のジアリールアミノアルキルエステル、（メタ）アクリル酸のジアラルキルアミノアルキルエステル、（メタ）アクリル酸のジアルケニルアミノアルキルエステル、それらの塩等が挙げられる。「それらの塩」を形成する際に用いられる化合物としては、上記一般式（２）〜（４）で表される化合物が挙げられる。
【００９２】
より具体的には、例えば、ジメチルアミノエチル（メタ）アクリレート、ジメチルアミノプロピル（メタ）アクリレート、ジエチルアミノエチル（メタ）アクリレート、ジエチルアミノプロピル（メタ）アクリレート等の３級アミノ基含有化合物；これら３級アミノ基含有化合物の塩；Ｎ−メチロール（メタ）アクリルアミド、Ｎ，Ｎ−ジメチル（メタ）アクリルアミド、Ｎ，Ｎ−ジメチルアミノエチル（メタ）アクリルアミド、Ｎ，Ｎ−ジメチルアミノプロピル（メタ）アクリルアミド等のアミド類；（メタ）アクリロイルアミノプロピルトリメチルアンモニウムクロライド、（メタ）アクリロイルオキシエチルトリメチルアンモニウムクロライド、（メタ）アクリロイルオキシエチルトリエチルアンモニウムクロライド、（メタ）アクリロイルオキシエチルベンジルジメチルアンモニウムクロライド等の４級アンモニウム基含有化合物の塩；等が挙げられる。
【００９３】
特に好ましくは、ジメチルアミノエチル（メタ）アクリレート、ジメチルアミノエチル（メタ）アクリレートのスルホン酸塩、ジメチルアミノエチル（メタ）アクリレートのフェニルホスホン酸塩、（メタ）アクリロイルオキシエチルベンジルジメチルアンモニウムクロライド等が挙げられる。
【００９４】
前記ａモノマーが（共）重合した塩基性ブロック共重合体又はその塩型の分散剤は、カラーフィルタ用に使用したときに、微分散化や分散安定化が可能になり、色材濃度を上げても良好な分散安定性を保持できる。すなわち、色材分散液や着色組成物の高濃度化、それを用いて得られるカラーフィルタの、高演色化、薄膜化、高コントラスト化、良現像性、良再溶解性等が可能になり、特定金属元素の含有量を限定したこととの相乗効果で、前記した本発明の効果が発揮され易い。
【００９５】
色材が前記ａモノマー（好ましくは一般式（１）で表される構成単位）に含まれる窒素部位にしっかり吸着して色材分散性に優れたものになると共に、該窒素部位にしっかり吸着して分散剤に取り囲まれた色材が現像時に分散剤に吸着したまま流され易くなり、基材上に色材が取り残されることがなく、残渣の発生が抑制され易くなる。
また、同様に、窒素部位にしっかり吸着して分散剤に取り囲まれた色材が、再溶解性の溶剤に分散剤に吸着したまま流され易くなる。
【００９６】
前記ｂモノマーとしては、例えば、芳香族基含有モノマーとして、ベンジル（メタ）アクリレート、２−ヒドロキシ−３−フェノキシプロピル（メタ）アクリレート、フェノキシエチル（メタ）アクリレート等のアクリレート類；スチレン等のスチレン類；フェニルビニルエーテル等のビニルエーテル類；等が挙げられる。
更には、（メタ）アクリル酸メチル、（メタ）アクリル酸エチル（メタ）アクリル酸ｎ−プロピル、（メタ）アクリル酸イソプロピル、（メタ）アクリル酸ブチル、（メタ）アクリル酸オクチル、（メタ）アクリル酸２−エチルヘキシル、グリシジル（メタ）アクリレート、ヒドロキシエチル（メタ）アクリレート等の（メタ）アクリル酸エステル系モノマー；酢酸ビニル；アクリロニトリル；アリルアルキルエーテル等のアリル基含有化合物；等が挙げられる。
【００９７】
前記ｂモノマーとしては、カルボキシ基含有モノマーも好ましい。該カルボキシ基含有モノマーとは、共重合可能な不飽和二重結合とカルボキシ基を含有するモノマーをいう。
カルボキシ基含有モノマーとしては、例えば、（メタ）アクリル酸、ビニル安息香酸、マレイン酸、マレイン酸モノアルキルエステル、フマル酸、イタコン酸、クロトン酸、桂皮酸、（メタ）アクリル酸ダイマー等が挙げられる。
また、２−ヒドロキシエチル（メタ）アクリレート等の水酸基を有する単量体と、無水マレイン酸、無水フタル酸、シクロヘキサンジカルボン酸無水物等のような環状無水物との付加反応物；ω−カルボキシ−ポリカプロラクトンモノ（メタ）アクリレート等も挙げられる。
また、該カルボキシ基の前駆体として、無水マレイン酸、無水イタコン酸、無水シトラコン酸等の酸無水物を用いたカルボキシ基含有モノマーも挙げられる。
中でも、共重合性、コスト、溶解性等の点から、（メタ）アクリル酸が特に好ましい。
【００９８】
上記ｂモノマーの選択の包括的な理由としては、特にカラーフィルタ用に使用したときに、溶剤に対して親和性を有し、微分散化や分散安定化が可能になることが挙げられる。
【００９９】
ａモノマー若しくはその塩を含有する重合ブロックを「Ａ」、ｂモノマーを含有する重合ブロックを「Ｂ」とすると、本発明における塩基性ブロック型分散剤は、Ａ−Ｂブロック共重合体、Ａ−Ｂ−Ａブロック共重合体、Ｂ−Ａ−Ｂブロック共重合体、Ａ−Ｂ−Ａ−Ｂブロック共重合体、それ以上のブロック共重合体の何れでもよいが、好ましくは、Ａ−Ｂブロック共重合体である。
【０１００】
ａモノマー若しくはその塩を含むブロック共重合体は、ａモノマー若しくはその塩を含むブロック部分が色材に吸着し、ａモノマー若しくはその塩を含まないブロック部分が、溶剤に対して親和性を有するため、色材の分散性を向上させることができる。
【０１０１】
本発明における塩基性ブロック共重合体の重量平均分子量（Ｍｗ）は、特に限定はないが、５００〜１０００００の範囲内であることが好ましく、１０００〜３００００の範囲内であることがより好ましく、３０００〜２００００の範囲内であることが特に好ましく、４０００〜１５０００の範囲内であることが最も好ましい。
上記範囲内であることにより、「色材を均一に分散させる濡れ性」と分散安定性とを両立させることが可能となる。また、本願の色材分散剤を着色組成物の成分として用いる場合には、上限が上記値以下であると、分散液の粘度が高くなり過ぎず、現像性、解像性が低下せず、一方、下限が上記値以上であると十分な分散性が得られる。
【０１０２】
ここで、重量平均分子量は（Ｍｗ）、ゲル・パーミエーション・クロマトグラフィー（ＧＰＣ）により、標準ポリスチレン換算値として求める。
塩基性ブロック共重合体の重量平均分子量（Ｍｗ）等の測定は、東ソー（株）製のＨＬＣ−８１２０ＧＰＣを用い、溶出溶剤を０．０１モル／Ｌの臭化リチウムを添加したＮ−メチルピロリドンとし、校正曲線用ポリスチレンスタンダードをＭｗ３７７４００、２１０５００、９６０００、５０４００、２０６５０、１０８５０、５４６０、２９３０、１３００、５８０（以上、Ｐｏｌｙｍｅｒ  Ｌａｂｏｒａｔｏｒｉｅｓ社製  Ｅａｓｉ  ＰＳ−２シリーズ）及びＭｗ１０９００００（東ソー（株）製）とし、測定カラムをＴＳＫ−ＧＥＬ  ＡＬＰＨＡ−Ｍ×２本（東ソー（株）製）として行われたものである。
【０１０３】
また、アミン価は、特に限定はないが、好ましくは１５〜２００ｍｇＫＯＨ／ｇ、より好ましくは３０〜１５０ｍｇＫＯＨ／ｇ、特に好ましくは４０〜１３０ｍｇＫＯＨ／ｇである。
アミン価が小さ過ぎると十分な分散安定性が得られず、大き過ぎると溶剤への溶解性が低下する。
上記アミン価はＪＩＳ−Ｋ７２３７により求めることができる。
【０１０４】
また、酸価は、０〜５０ｍｇＫＯＨ／ｇが好ましく、１〜３０ｍｇＫＯＨ／ｇがより好ましく、２〜１８ｍｇＫＯＨ／ｇが特に好ましい。この範囲であると現像特性が優れる。また、酸価が上記上限より大きいと、「レジストパターン剥がれ」が起き易くなる場合がある。
【０１０５】
分子量、アミン価又は酸価が、上記範囲であると、分散され易く、色材濃度を上げても良好な分散安定性を保持でき、現像性が良好で、特定金属元素の含有量を限定したこととの相乗効果で前記した本発明の効果が発揮され易い。
その結果、該色材分散液を用いて得られたカラーディスプレイは、コントラストが高く、光の透過率が高く、高輝度のディスプレイとなる。
【０１０６】
＜＜塩基性グラフト型分散剤＞＞
「塩基性グラフト型分散剤」とは、主鎖に対して側鎖として繰り返し単位が結合した（共）重合体よりなる塩基性の分散剤をいう。
具体的には、先に側鎖を合成しておき、それを（共）重合したもの、すなわち、片末端に重合不飽和基を有するマクロモノマー（片末端に重合性不飽和基を有し繰り返し単位を有するオリゴマー）等を重合成分とする（共）重合体よりなる分散剤が挙げられる。
また、先に主鎖を合成しておいてから、その主鎖に対して、ところどころに側鎖としてペンダントに（枝のように）繰り返し単位を結合させた（共）重合体よりなる分散剤が挙げられる。
【０１０７】
「塩基性グラフト型分散剤」の塩基性は、どのように付与されていてもよいが、塩基性を有する窒素原子含有モノマーを共重合させることにより塩基性が付与されているものが好ましい。
共重合させる塩基性のモノマーとしては特に限定はないが、具体的には、例えば、前記「塩基性ブロック型分散剤」の項で記載した前記「ａモノマー」が挙げられる。
【０１０８】
前記「片末端に重合性基不飽和基を有するマクロモノマー」としては特に限定はなく公知のものが使用可能である。
かかるマクロモノマーにおける繰り返し単位を構成する重合成分としては、特に限定はないが、具体的には、例えば、スチレン、α−メチルスチレン等のスチレン系モノマー；（メタ）アクリル酸メチル、（メタ）アクリル酸エチル、（メタ）アクリル酸ｎ−プロピル、（メタ）アクリル酸イソプロピル、（メタ）アクリル酸ブチル、（メタ）アクリル酸オクチル、（メタ）アクリル酸２−エチルヘキシル、グリシジル（メタ）アクリレート、ベンジル（メタ）アクリレート、ヒドロキシエチル（メタ）アクリレート等の（メタ）アクリル酸エステル系モノマー；（メタ）アクリルアミド、Ｎ−メチロールアクリルアミド、Ｎ，Ｎ−ジメチルアクリルアミド、Ｎ，Ｎ−ジメチルアミノエチルアクリルアミド等の（メタ）アクリルアミド系モノマー；酢酸ビニル；アクリロニトリル；アリルアルキルエーテル等のアリル基含有化合物；等が挙げられる。本発明におけるマクロモノマーとしては、上記重合成分が重合した単位を有するものであることが好ましい。
【０１０９】
「塩基性グラフト型分散剤」において、上記「片末端に重合性基不飽和基を有するマクロモノマー」と「共重合させる塩基性のモノマー」以外に、他の重合性モノマーが共重合されていてもよい。
かかる「他の重合性モノマー」としては、特に限定はないが、具体的には、例えば、前記「塩基性ブロック型分散剤」の項で記載した前記「ｂモノマー」等が挙げられる。
【０１１０】
マクロモノマーの導入率は、特に限定はないが、主鎖の繰り返し単位１００個中に、平均で０．１個〜２０個の割合で導入されることが好ましく、０．３個〜１０個の割合で導入されることが特に好ましい。
【０１１１】
本発明における塩基性グラフト型分散剤の分子量は、特に限定はないが、ポリスチレン換算の重量平均分子量（Ｍｗ）として、通常１０００〜１０００００、好ましくは２０００〜４００００、より好ましくは３０００〜３００００、特に好ましくは４０００〜２５０００、更に好ましくは５０００〜２００００である。
上記範囲であると、分散され易く、「色材分散液を調製する際の最終分散工程」で微分散化が可能となったり、分散時間の短縮が可能となったりする。その結果、該色材分散液を用いて得られたカラーディスプレイは、コントラストが高く、光の透過率が高く、高輝度のディスプレイとなる。
【０１１２】
＜＜市販品＞＞
本発明において、分散剤として用いられる市販品としては、限定はされないが、具体的には、例えば、ＥＦＫＡ−４０４６、ＥＦＫＡ−４０４７、ＥＦＫＡポリマー１０、ＥＦＫＡポリマー４００、ＥＦＫＡポリマー４０１、ＥＦＫＡポリマー４３００、ＥＦＫＡポリマー４３１０、ＥＦＫＡポリマー４３２０、ＥＦＫＡポリマー４３３０（以上、ＢＡＳＦジャパン（株）製）、Ｄｉｓｐｅｒｂｙｋ１１１、Ｄｉｓｐｅｒｂｙｋ１６１、Ｄｉｓｐｅｒｂｙｋ１６５、Ｄｉｓｐｅｒｂｙｋ１６７、Ｄｉｓｐｅｒｂｙｋ１８２、Ｄｉｓｐｅｒｂｙｋ２０００、Ｄｉｓｐｅｒｂｙｋ２００１、ＢＹＫ−ＬＰＮ６９１９、ＢＹＫ−ＬＰＮ２１１１６（以上、ビックケミー・ジャパン（株）製）、ＳＯＬＳＰＥＲＳＥ２４０００、ＳＯＬＳＰＥＲＳＥ２７０００、ＳＯＬＳＰＥＲＳＥ２８０００（以上、ルーブリゾール社製）、アジスパー（登録商標）ＰＢ８２１、ＰＢ８２２（味の素ファインテクノ（株）製）等が挙げられる。
【０１１３】
＜溶剤＞
本発明における色材液の溶剤としては特に限定はなく、公知のものが用いられる。
【０１１４】
具体的には、例えば、メタノール、エタノール、プロパノール等のアルコール類；テトラヒドロフラン等のエーテル類；プロピレングリコールモノメチルエーテル、プロピレングリコールジメチルエーテル、プロピレングリコールメチルエチルエーテル、プロピレングリコールモノエチルエーテル、プロピレングリコールジエチルエーテル等のアルキレングリコールエーテル類；ジエチレングリコールモノメチルエーテル、ジエチレングリコールジメチルエーテル、ジエチレングリコールエチルメチルエーテル、ジエチレングリコールモノエチルエーテル、ジエチレングリコールジエチルエーテル、ジプロピレングリコールモノメチルエーテル、ジプロピレングリコールジメチルエーテル、ジプロピレングリコールメチルエチルエーテル、ジプロピレングリコールモノエチルエーテル、ジプロピレングリコールジエチルエーテル等のジアルキレングリコールエーテル類；トリプロピレングリコールモノメチルエーテル、トリプロピレングリコールジメチルエーテル、トリプロピレングリコールメチルエチルエーテル、トリプロピレングリコールモノエチルエーテル、トリプロピレングリコールジエチルエーテル等のトリアルキレングリコールエーテル類；エチレングリコールモノメチルエーテルアセテート、エチレングリコールモノエチルエーテルアセテート、プロピレングリコールモノメチルエーテルアセテート、プロピレングリコールモノエチルエーテルアセテート等のアルキレングリコールモノアルキルエーテルアセテート類；ジプロピレングリコールモノメチルエーテルアセテート、ジプロピレングリコールモノエチルエーテルアセテート等のジアルキレングリコールモノアルキルエーテルアセテート類；トリプロピレングリコールモノメチルエーテルアセテート、トリプロピレングリコールモノエチルエーテルアセテート等のトリアルキレングリコールモノアルキルエーテルアセテート類；トルエン、キシレン等の芳香族炭化水素類；メチルエチルケトン、メチルプロピルケトン、メチルアミルケトン、シクロペンタノン、シクロヘキサノン、４−ヒドロキシ−４−メチル−２−ペンタノン、メチルイソブチルケトン等のケトン類；２−ヒドロキシプロピオン酸エチル、２−ヒドロキシ−２−メチルプロピオン酸メチル、２−ヒドロキシ−２−メチルプロピオン酸エチル、３−メトキシ酢酸ブチル、３−メチル−３−メトキシ酢酸ブチル（３−メトキシ−３−メチル−１−ブチルアセテート）、エトキシ酢酸エチル、ヒドロキシ酢酸エチル、２−ヒドロキシ−２−メチルブタン酸メチル、３−メトキシプロピオン酸メチル、３−メトキシプロピオン酸エチル、３−エトキシプロピオン酸メチル、３−エトキシプロピオン酸エチル、２−ヒドロキシプロパン酸メチル、酢酸エチル、酢酸ブチル、乳酸メチル、乳酸エチル、酢酸イソアミル等のエステル類；等が挙げられる。
これらの溶剤は単独で用いてもよく、２種以上を組み合わせてもよい。
【０１１５】
中でも、特に、プロピレングリコールモノエチルエーテルアセテート、プロピレングリコールモノメチルエーテルアセテート、３−エトキシプロピオン酸エチル、３−メトキシ酢酸ブチル、３−メチル−３−メトキシ酢酸ブチル（３−メトキシ−３−メチル−１−ブチルアセテート）、ジエチレングリコールエチルメチルエーテル、プロピレングリコールモノメチルエーテル、２−ヒドロキシプロパン酸メチルが好ましい。
【０１１６】
＜その他の成分＞
色材液は、本発明の効果を損なわない範囲で、後述する重合性多官能化合物、アルカリ可溶性樹脂等、その他の成分を含有していてもよい。
【０１１７】
＜含有割合＞
本発明におけるカラーフィルタ用色材液において、色材、分散剤及び溶剤の含有比率は特に限定はないが以下が好ましい。
色材１００質量部に対して、分散剤が、５〜２００質量部が好ましく、１０〜１５０質量部がより好ましく、１５〜１００質量部が特に好ましく、２０〜６０質量部が最も好ましい。
また、色材液１００質量部に対して、色材が、３〜４０質量部が好ましく、５〜３５質量部がより好ましく、７〜３０質量部が特に好ましい。
【０１１８】
上記した「色材と分散剤の含有比率」であると、色材が分散され易く、優れた分散安定性が得られ、高い色材濃度の色材分散液が得られ、分散時間の短縮が可能となる。
その結果、該色材分散液を用いて得られたカラーフィルタは、前記効果を発揮し、高演色であり、高コントラストであり、薄膜化が可能であり、光の透過率が高く、高輝度のディスプレイとなる。
【０１１９】
また、上記した「色材と溶剤の含有比率」であると、分散性、分散安定性、溶解性等に優れ、好適な粘度に調整され、本発明における色材液に、少なくとも重合開始剤、アルカリ可溶性樹脂（及び好ましくは重合性多官能化合物）を含有させて着色組成物を得る際等に、それらの含有比率が最適値に調整し易いために好ましい。
【０１２０】
＜分散方法＞
上記した色材を、分散剤存在の下、溶剤に分散して含有させる。湿式分散して含有させると本願発明の効果が特に発揮される。
【０１２１】
本発明においては、分散時間は特に限定されないが、色材の分散粒径が好適となるように、０．０１〜５０時間が好ましく、０．０２〜３０時間がより好ましく、０．０５〜１０時間が特に好ましい。
【０１２２】
＜色材液中の特定金属元素の含有量＞
限定されるわけではないが、本発明では、予め色材を溶剤中に分散又は溶解させた色材液を作製しておき、該色材液にオキシムエステル系光重合開始剤、アルカリ可溶性樹脂等を添加することにより、本発明の着色組成物を製造してもよい。
【０１２３】
このような場合、該色材液に含まれるカルシウム（Ｃａ）と鉄（Ｆｅ）の合計質量が、該色材液全体に対して１８０質量ｐｐｍ以下であるのが好ましい。
カルシウム（Ｃａ）と鉄（Ｆｅ）の合計質量は、コスト等を考慮しなければ、少なければ少ないほど好ましいが、具体的には、該色材液全体に対して、好ましくは１４０質量ｐｐｍ以下、より好ましくは７０質量ｐｐｍ以下、特に好ましくは３０質量ｐｐｍ以下、更に好ましくは１５質量ｐｐｍ以下、最も好ましくは５質量ｐｐｍ以下である。
【０１２４】
「色材液に含まれるカルシウム（Ｃａ）と鉄（Ｆｅ）の合計質量」が、上記上限以下であると、色材液に含有される色材濃度を上げても良好に分散でき、経時でも分散安定性が良好に保持され、しかも高色材濃度であるにもかかわらず経時劣化し難いカラーフィルタ用色材液が得られる。
【０１２５】
また、「色材液に含まれるカルシウム（Ｃａ）と鉄（Ｆｅ）の合計質量」が、上記上限以下の色材液を用いてカラーフィルタ用着色組成物を製造すると、該着色組成物中の色材濃度を上げることができ、その結果、低膜厚であっても高い色濃度を実現するカラーフィルタを得ることができる。
かかる色材液を用いると、カラーフィルタの低膜厚化が達成され、視差混色が少なく、高演色が達成され、パターニングにおける現像性に優れた着色組成物やカラーフィルタを得ることができる。
【０１２６】
上記金属量が限定された色材液を用いて得られる本発明の着色組成物では、色材濃度を上げられ、良好な分散性能・分散安定性能・溶解性が得られると共に、カラーフィルタ製造時の良好な現像特性が達成される。つまり、例えばアルカリ性の現像液に、未露光部が、色材と共に着色組成物中の組成物が溶解し易くなる。
【０１２７】
「色材液に含まれるカルシウム（Ｃａ）と鉄（Ｆｅ）の合計質量」の下限は、特に限定はないが、１質量ｐｐｍ以上が好ましく、３質量ｐｐｍ以上が特に好ましい。上記下限以上であると、分散性・溶解性の向上と現像性の向上については十分なので、金属元素の過剰な除去に要するコストがかからない。
【０１２８】
本発明におけるカラーフィルタ用色材液は、更に、該色材液に含まれるマグネシウム（Ｍｇ）とアルミニウム（Ａｌ）とクロム（Ｃｒ）の合計質量が、該色材液全体に対して２００質量ｐｐｍ以下であることが好ましい。
色材液に含まれるマグネシウム（Ｍｇ）とアルミニウム（Ａｌ）とクロム（Ｃｒ）の合計質量は、該色材液全体に対して、より好ましくは１４０質量ｐｐｍ以下、特に好ましくは６０質量ｐｐｍ以下、更に好ましくは２０質量ｐｐｍ以下である。
【０１２９】
また、色材液に含まれるマグネシウム（Ｍｇ）とクロム（Ｃｒ）の合計質量が、２００質量ｐｐｍ以下であることが好ましく、１４０質量ｐｐｍ以下であることがより好ましく、６０質量ｐｐｍ以下であることが特に好ましく、２０質量ｐｐｍ以下であることが更に好ましい。
上記上限以下であると、前記した本発明の効果が特に奏される。
【０１３０】
「色材液に含まれるカルシウム（Ｃａ）と鉄（Ｆｅ）の合計質量」が前記上限以下であり、かつ、「色材液に含まれるマグネシウム（Ｍｇ）とアルミニウム（Ａｌ）とクロム（Ｃｒ）の合計質量」が、上記上限以下であると、色材液に含有される色材濃度を上げても更に良好に分散でき、経時でも更に分散安定性が良好に保持され、しかも高色材濃度であるにもかかわらず更に経時劣化し難いカラーフィルタ用色材液が得られる。
【０１３１】
「色材液に含まれるカルシウム（Ｃａ）と鉄（Ｆｅ）の合計質量」が前記上限以下であり、かつ、カルシウム（Ｃａ）が、該色材液全体に対して、１６０質量ｐｐｍ以下が好ましく、１００質量ｐｐｍ以下がより好ましく、６０質量ｐｐｍ以下が特に好ましく、３０質量ｐｐｍ以下が更に好ましい。
また、「色材液に含まれるカルシウム（Ｃａ）と鉄（Ｆｅ）の合計質量」が前記上限以下であり、かつ、鉄（Ｆｅ）が、該色材液全体に対して、３０質量ｐｐｍ以下が好ましく、２０質量ｐｐｍ以下がより好ましく、１０質量ｐｐｍ以下が特に好ましく、５質量ｐｐｍ以下が更に好ましい。
上記上限以下であると、前記した本発明の効果が特に奏される。
【０１３２】
「色材液に含まれるカルシウム（Ｃａ）と鉄（Ｆｅ）の合計質量」が前記上限以下であり、かつ、「色材液に含まれるカルシウム（Ｃａ）と鉄（Ｆｅ）とマグネシウム（Ｍｇ）とアルミニウム（Ａｌ）とクロム（Ｃｒ）の合計質量」が、該色材液全体に対して、２９０質量ｐｐｍ以下が好ましく、２６０質量ｐｐｍ以下がより好ましく、１９０質量ｐｐｍ以下が特に好ましく、１００質量ｐｐｍ以下が更に好ましく、５０質量ｐｐｍ以下が最も好ましい。
上記上限以下であると、前記した本発明の効果が特に奏される。
【０１３３】
＜作用原理＞
分散安定性の向上等、本発明の前記効果を発揮する作用原理は、発明の範囲を限定するものではないが、以下のように考えられる。
すなわち、色材近傍に、カルシウム（Ｃａ）や鉄（Ｆｅ）等の前記特定金属元素が多く存在する場合、分散剤の色材への吸着が阻害されると推定される。また、分散性向上に寄与する塩型の分散剤や酸性色素誘導体が、前記特定金属元素と塩形成することで、該分散剤や酸性色素誘導体が分散性の向上に寄与できなくなると推定される。
【０１３４】
また、前記特定金属元素のような価数の高い金属のカチオンは、重合開始剤のラジカルを失活させると考えられる。
本発明における色材液は、特定金属元素の含有量が低減されているため、本発明の色材液に、更に、重合開始剤、アルカリ可溶性樹脂等が添加された着色組成物は、特定金属元素の含有量が少なくなりやすく、重合開始剤によるラジカルの発生量を十分とすることができ、結果、感度が向上するものと考えられる。
【０１３５】
また、上記分散性の低下に与える影響は、ナトリウムイオン（Ｎａ＋）、カリウムイオン（Ｋ＋）等の１価の陽イオンより、特定金属元素の陽イオンのような２価以上の陽イオンの方が大きい可能性も考えられる。金属陽イオンの価数の大きい方が凝集性に与える影響が高いので、「何れも２価以上の価数をとる金属元素であるＣａとＦｅの合計質量の上限、更には、同様に何れも２価以上の価数をとる金属元素であるＭｇとＡｌとＣｒの合計質量の上限」が抑えられた結果、「分散安定性」が向上したとも考えられる。
また、３価の陽イオンを与える金属元素であるＦｅの含有量を抑えたことが、更に好ましくは、Ｆｅの含有量を抑えた上に、同じく３価の陽イオンを与える金属元素であるＡｌやＣｒの含有量をも抑えたことが、分散安定性の向上に大きく影響したとも考えられる。
【０１３６】
よって、前記特定金属元素の含有量が本発明で規定したように少ない場合には、上記の障害が起こり難く、そのため分散性及び後述する現像性が向上したと推定される。
【０１３７】
＜色材液中の金属含有量の低減方法＞
本発明における色材液は、少なくとも、色材及び溶剤を含有し、必要に応じて分散剤を含有するが、上記特定金属元素は、色材液の原料となる色材、分散剤、溶剤等から持ち込まれる。また、撹拌、混合、分散等に使用される装置からも混入され得る。従って、上記原料及び装置から前記特定金属元素の混入を防ぐことが好ましい。
特に、色材から持ち込まれる前記特定金属元素の量が多いことから、色材から該特定金属元素を除去することがより好ましい。
更には、配合する色材から、また酸性色素誘導体を用いる場合はそれも含めて、それら着色剤から前記特定金属元素の量を低減しておくことが特に好ましい。
【０１３８】
色材中の前記特定金属元素の除去方法は、特に限定はなく、色材の製造工程において除去してもよいし、製造された色材から特定の除去方法で除去してもよい。
【０１３９】
色材の中でも染料の製造工程、製造された色材から前記特定金属元素を除去する方法は、再結晶法、透析法、塩析法、イオン交換樹脂法、カラムクロマトグラフィー、ペーパークロマトグラフィー等が挙げられる。コストの面から、再結晶法が特に好ましい。
また、製造された色材の中でも、顔料から前記特定金属元素を除去する方法は、アルコール、水等の液体による洗浄が好ましいが、コストの面で水による洗浄方法（以下、単に「水洗」と略記する場合がある）が特に好ましいものとして挙げられる。
【０１４０】
また、上記「水洗」等の「液体による洗浄」以外にも、色材製造工程における製造用装置の部材に、鉄、ステンレス等の鉄を含有する金属；クロムめっきされた部材；等の金属製のものを使用しないことが好ましい。
「製造用装置の部材」としては、ボールミルにおけるボール、ビーズミルにおけるビーズ等のメディア；色材製造容器、分散容器、表面処理容器、乾燥容器、濾過容器等の内壁；粉砕機の部材；撹拌装置の部材；等が挙げられる。
【０１４１】
除去方法は、特に好ましくは水洗である。該水洗は、色材を水に懸濁状態にして回分法で懸洗してもよいし、流水を用いて連続法で処理してもよい。
【０１４２】
本発明における色材液に用いられる色材に含有される特定金属元素の量は、以下を調整したり最適化したりして達成できる。
すなわち、色材に含有される特定金属元素の量の減少手段としては、使用する水洗水中に含まれる特定金属元素の含有量を減少させておく（十分該特定金属元素量を減らした脱塩水を使用する）、該水洗を、流水を用いた連続法で行う、水洗が回分法の場合は水洗回数を多くする、連続法でも回分法でも色材の量に対する水洗水の量を増やす、水洗水の温度を高くする、水洗水のｐＨを調整する、水洗時の撹拌器具を最適化する、水洗時間を長くする、等が挙げられる。
【０１４３】
中でも、水洗の回数を増やした回分法、流水を用いた連続法、又は、水洗水の温度を上げる方法が特に好ましい。
水洗水の温度は、２０℃〜８０℃の範囲が、所定の金属が効率的に除去できる点からより好ましく、３０℃〜７０℃の範囲が特に好ましく、４０℃〜６０℃の範囲が更に好ましい。
中でも、流水を用いた連続法等が好適で、その場合、流水の使用量は、色材１質量部に対して、流水３０質量部〜４００００質量部が好ましく、４０質量部〜２００００質量部がより好ましく、５０質量部〜１００００質量部が特に好ましく、６０質量部〜５０００質量部が更に好ましい。
【０１４４】
水洗に用いられる脱イオン水は、原水を強酸性若しくは弱酸性陽イオン交換樹脂、強塩基性若しくは弱塩基性陰イオン交換樹脂、イオン交換膜、キレート樹脂、活性炭、抗菌性活性炭等の処理剤から選ばれる少なくとも１種、好ましくは上記の処理剤を２種以上組み合わせて処理したり、（減圧）蒸留したりして得られるものであることが好ましい。
【０１４５】
水洗は、特に限定されるわけではないが、公知の方法で製造された前記の色材を、前記の脱イオン水中に懸濁し、真空式ろ過機、ベルトプレス、遠心分離機、ヌッチェ漏斗等を用いて、脱イオン水を連続的に供給して連続的に洗浄する連続法や、フィルタープレス、ホモジナイザー（高圧又は低圧ホモジナイザー、超音波ホモジナイザー等）、サンドミル、ボールミル、ロールミル、マグネチックスターラー等の撹拌機で、色材を分散させながら洗浄する回分法が好ましい。
【０１４６】
中でも、使用材質や使用メディアから、カルシウム（Ｃａ）、鉄（Ｆｅ）、マグネシウム（Ｍｇ）、アルミニウム（Ａｌ）、クロム（Ｃｒ）等の特定金属元素の混入を低減するために、高圧又は低圧ホモジナイザー、超音波ホモジナイザー等のホモジナイザーがより好ましく、超音波ホモジナイザーが、上記特定金属元素の混入量低減、コスト低減の面等から特に好ましい。
【０１４７】
また、上記撹拌機を用い色材を分散させながら洗浄する際に、水を連続的に供給し、流水を用いて連続法で処理することも好ましい。すなわち、上記撹拌機と連続法を組み合わせて使用することも、特定金属元素の低減のために好ましい。
【０１４８】
上記の洗浄工程中で、上記脱イオン水中に、色材中の金属塩、遊離金属、その他無機塩等の不純物を抽出させる。洗浄後、その懸濁液を濾過して脱イオン水中に抽出させられた不純物を濾液として除去する。
次いで、上記で得られた色材のウェットケーキを再度脱イオン水中に懸濁し、必要に応じて、上記と同様の工程にて洗浄処理を数回行い、その都度、不純物を濾液として除去し、最終的に得られた色材のウェットケーキを乾燥して、色材液に配合用の色材を得ることが好ましい。洗浄効果とコストのバランスから、上記「数回」は、２回〜５０回が好ましく、３回〜４０回がより好ましく、４回〜３０回が特に好ましく、５回〜２０回が更に好ましい。色材１質量部に対して用いられるトータルの脱イオン水の（特に）好ましい質量は、前記した「流水を用いた連続法」の場合と同様である。
【０１４９】
すなわち、水洗の好ましい態様は、色材を「高圧又は低圧ホモジナイザー、サンドミル、ボールミル、ロールミル、マグネチックスターラー等」の撹拌機を用い、該色材を水に分散させながら回分法又は連続法で洗浄し、濾過後、新たな水の中に懸濁して水洗し、回分法の場合は上記工程を複数回繰り返し、濾過して乾燥する、ことである。
【０１５０】
また、前記洗浄工程の最終の濾液の電気伝導度は、２０μＳ／ｃｍ以下（特に好ましくは、０．０５μＳ／ｃｍ〜５μＳ／ｃｍ）であることが好ましい。上記の電気伝導度が、上記範囲を超えるような水洗方法であると、色材の水洗不足が起こり、前記した特定金属元素の量が本発明の範囲に減少した色材液ができない場合がある。
すなわち、色材の水洗に使用された脱イオン水の電気伝導度に匹敵するレベルまで洗浄処理を繰り返して行い、色材中の不純物を皆無に近づけることにより、該色材を使用して得られる色材液は、前記した本発明の効果を発揮する。
【０１５１】
また、本発明における色材液の調製に使用される色材に関する前記洗浄工程の最終は、濾液のＩＣＰ（Inductively Coupled Plasma）発光分光分析によっても確認できる。濾液のＩＣＰ測定は、実施例中の測定例＜色材液中の金属の定量＞に記載の方法において、測定例中の「色材液」を「濾液」に代えて同様に行う。
【０１５２】
前記洗浄工程の最終の濾液中の含有量は、カルシウム（Ｃａ）と鉄（Ｆｅ）の何れもが検出限界以下であることが好ましく、カルシウム（Ｃａ）、鉄（Ｆｅ）、マグネシウム（Ｍｇ）、アルミニウム（Ａｌ）及びクロム（Ｃｒ）の何れもが検出限界以下であることがより好ましく、カルシウム（Ｃａ）、鉄（Ｆｅ）、マグネシウム（Ｍｇ）、アルミニウム（Ａｌ）、クロム（Ｃｒ）、ナトリウム（Ｎａ）及びカリウム（Ｋ）の何れもが検出限界以下であることが特に好ましい。
ここで、本発明の測定方法（ＩＣＰ（Inductively Coupled Plasma）発光分光分析）における検出限界は０．０１ｐｐｍ未満である。
【０１５３】
上記の濾液中の不純物である各金属原子の「ＩＣＰ測定による含有量」や「濾液の電気伝導度」が上記の上限値を超える場合は、色材液中の前記特定金属元素の含有量が前記した本発明の範囲に入らない場合があるため、高色材濃度の色材液が低粘度（最適粘度）で調製できない場合や分散安定性が達成されない場合がある。
このため、前記の色材の調製の際に、濾液中の上記特定金属元素の含有量や濾液の電気伝導度が上記数値範囲になるまで、洗浄処理を繰り返すことが好ましい。
【０１５４】
＜色材分散液の態様＞
本発明における色材分散液中の色材の平均分散粒径は特に限定はないが、８ｎｍ〜１５０ｎｍが好ましく、１０ｎｍ〜１００ｎｍがより好ましく、１２ｎｍ〜７０ｎｍが特に好ましい。
ここで、色材分散液中の色材の平均分散粒径（以下、単に「平均分散粒径」と略記する場合がある）は、少なくとも溶剤を含有する分散媒体中に分散している色材粒子の分散粒径であって、レーザー光散乱粒度分布計により測定されるものである。レーザー光散乱粒度分布計による粒径の測定としては、色材分散液に用いられている溶剤で、色材分散液をレーザー光散乱粒度分布計で測定可能な濃度に適宜希釈し（例えば、１０００倍等）、レーザー光散乱粒度分布計（例えば、日機装社製ナノトラック粒度分布測定装置ＵＰＡ−ＥＸ１５０）を用いて、動的光散乱法により２３℃にて測定する。ここでの平均分散粒径は、体積平均粒径である。
【０１５５】
平均分散粒径が小さ過ぎると、耐光性が低下する場合があり、一方、平均分散粒径が大き過ぎると、該色材分散液を用いて得られたカラーフィルタを用いたディスプレイは、コントラストが低かったり、光の透過率が低かったり、高輝度のディスプレイとならなかったりする場合がある。
【０１５６】
分散後、通常０．０５μｍ〜１０μｍ、好ましくは０．１μｍ〜５μｍのフィルタ等で濾過して、本発明における色材分散液とすることが好ましい。
【０１５７】
＜カラーフィルタ用着色組成物＞
本発明における色材液は、カラーフィルタ材料、カラーフィルタ用着色組成物、カラーフィルタ用着色組成物、液晶ディスプレイ材料、有機ＥＬディスプレイ材料等に好適に使用できる。特に、カラーフィルタ用着色組成物として有用である。
本発明のカラーフィルタ用着色組成物は、色材、溶剤、重合開始剤及びアルカリ可溶性樹脂を含有する着色組成物であって、該着色組成物に含まれるカルシウム（Ｃａ）と鉄（Ｆｅ）の合計質量が、該着色組成物全体に対して１２０質量ｐｐｍ以下であることを特徴とするカラーフィルタ用着色組成物である。そして、本発明では、該重合開始剤として、少なくともオキシムエステル系光重合開始剤を使用する。
前記した本発明における色材液を使用することにより、カルシウム（Ｃａ）と鉄（Ｆｅ）の合計質量がかかる範囲内であるカラーフィルタ用着色組成物を調製しやすい。
【０１５８】
アルカリ可溶性樹脂に重合性官能基があって、該アルカリ可溶性樹脂の重合性官能基だけが重合してもよいが、カラーフィルタ用着色組成物には、更に重合性多官能化合物が含有されていることも好ましい。
【０１５９】
＜＜アルカリ可溶性樹脂＞＞
アルカリ可溶性樹脂は、特に限定はなく、アルカリ性の現像液で好適に現像できるものであれば使用可能である。
該アルカリ可溶性樹脂としては、好ましくは、酸基を有するモノマーを共重合成分とする共重合体である。また、重合体に後から酸基を導入したものであってもよい。
【０１６０】
ここで、酸基を有するモノマーとしては、（メタ）アクリル酸、イタコン酸（メチレンコハク酸）等のカルボキシ基を有するモノマー；４−ヒドロキシフェニルマレイミド等のフェノール性水酸基を有するモノマー；無水マレイン酸、無水イタコン酸等のカルボン酸無水物基を有するモノマー；等が挙げられる。
【０１６１】
また、本発明におけるアルカリ可溶性樹脂は、ラジカル重合性二重結合が導入されたものが、感度が向上する点、着色組成物が露光され光硬化し、未露光部が現像された結果、強固な塗膜ができる点等から好ましい。
ラジカル重合性二重結合を導入するには、例えば、重合後にラジカル重合性二重結合を導入し得るモノマーを（共）重合した後に、後述するようなラジカル重合性二重結合を側鎖に導入する。
かかる「重合後にラジカル重合性二重結合を導入し得るモノマー」としては、例えば、（メタ）アクリル酸、イタコン酸等のカルボキシ基を有するモノマー；無水マレイン酸、無水イタコン酸等のカルボン酸無水物基を有するモノマー；等が挙げられる。
【０１６２】
ラジカル重合性二重結合の導入に用いられる化合物としては、グリシジル（メタ）アクリレート、３，４−エポキシシクロヘキシルメチル（メタ）アクリレート、ｏ−又はｍ−又はｐ−ビニルベンジルグリシジルエーテル等の「エポキシ基とラジカル重合性二重結合」を有する化合物が挙げられる。
「重合後にラジカル重合性二重結合を導入し得るモノマー」の酸基に、「エポキシ基とラジカル重合性二重結合」を有する化合物のエポキシ基が反応して、ラジカル重合性二重結合が導入されたアルカリ可溶性樹脂が得られる。
【０１６３】
該アルカリ可溶性樹脂には、上記の他に、これらと共重合可能なモノマーを使用することができ、該モノマー（以下、「他のモノマー」と略記する）として、エチレン性不飽和二重結合を有するモノマーが挙げられ、具体的には、例えば、スチレン、α−メチルスチレン等のスチレン系モノマー；（メタ）アクリル酸メチル、（メタ）アクリル酸エチル（メタ）アクリル酸ｎ−プロピル、（メタ）アクリル酸イソプロピル、（メタ）アクリル酸ブチル、（メタ）アクリル酸オクチル、（メタ）アクリル酸２−エチルヘキシル、グリシジル（メタ）アクリレート、ベンジル（メタ）アクリレート、ヒドロキシエチル（メタ）アクリレート等の（メタ）アクリル酸エステル系モノマー；（メタ）アクリルアミド、Ｎ−メチロールアクリルアミド、Ｎ，Ｎ−ジメチルアクリルアミド、Ｎ，Ｎ−ジメチルアミノエチルアクリルアミド等の（メタ）アクリルアミド系モノマー；酢酸ビニル；アクリロニトリル；アリルアルキルエーテル等のアリル基含有化合物；ベンジルマレイミド、Ｎ−フェニルマレイミド等のマレイミド系モノマー；等が共重合される。
【０１６４】
前記、「酸基を有するモノマー」、「重合後にラジカル重合性二重結合を導入し得るモノマー」、「ラジカル重合性二重結合の導入に用いられる化合物」及び「他のモノマー」は、用いられる場合には、それぞれ１種又は２種以上が用いられて、（共）重合や反応に供される。
【０１６５】
本発明におけるアルカリ可溶性樹脂の酸価は、特に限定はないが、３０〜２００ｍｇＫＯＨ／ｇが好ましく、４０〜１５０ｍｇＫＯＨ／ｇがより好ましく、５０〜１２０ｍｇＫＯＨ／ｇが特に好ましい。
酸価は、上限が上記値以下だと基板との十分な密着性が得られ、下限が上記値以上だと十分なアルカリ現像性が得られる。
【０１６６】
本発明におけるアルカリ可溶性樹脂の分子量は、特に限定はないが、ポリスチレン換算の重量平均分子量（Ｍｗ）として、通常、３０００〜２５０００、好ましくは、４０００〜２００００、特に好ましくは、５０００〜１５０００である。
重量平均分子量（Ｍｗ）は、上限が上記値以下だと他の構成成分との相溶性が向上し、現像性が良くなり、また粘度が高くなり過ぎない。一方、下限が上記値以上だと、基板との密着性が向上する。
【０１６７】
アルカリ可溶性樹脂は、着色層の密着性が優れる点から、更に炭化水素環を有することが好ましい。アルカリ可溶性樹脂に嵩高い基である、炭化水素環を有することにより硬化時の収縮が抑制され、基板との間の剥離が緩和し、基板密着性が向上する。また、本発明者らは、炭化水素環を有するアルカリ可溶性樹脂を用いることにより、得られた着色層の耐溶剤性、特に着色層の膨潤が抑制されるとの知見を得た。作用については未解明であるが、着色層内に嵩高い炭化水素環が含まれることにより、着色層内における分子の動きが抑制される結果、塗膜の強度が高くなり溶剤による膨潤が抑制されるものと推定される。
このような炭化水素環としては、置換基を有していてもよい環状の脂肪族炭化水素環、置換基を有していてもよい芳香族環、及びこれらの組み合わせが挙げられ、炭化水素環がカルボニル基、カルボキシル基、オキシカルボニル基、アミド基等の置換基を有していてもよい。中でも、脂肪族環を含む場合には、着色層の耐熱性や密着性が向上すると共に、得られた着色層の輝度が向上する。
炭化水素環の具体例としては、シクロプロパン、シクロブタン、シクロペンタン、シクロヘキサン、ノルボルナン、トリシクロ［５．２．１．０（２，６）］デカン（ジシクロペンタン）、アダマンタン等の脂肪族炭化水素環；ベンゼン、ナフタレン、アントラセン、フェナントレン、フルオレン等の芳香族環；ビフェニル、ターフェニル、ジフェニルメタン、トリフェニルメタン、スチルベン等の鎖状多環や、下記化学式（５）に示されるカルド構造等が挙げられる。
【０１６８】
【化６】
2017155228.tif 000007
【０１６９】
炭化水素環として、脂肪族環を含む場合には、着色層の耐熱性や密着性が向上すると共に、得られた着色層の輝度が向上する点から好ましい。
また、前記化学式（５）に示されるカルド構造を含む場合には、着色層の硬化性が向上し、耐溶剤性（ＮＭＰ膨潤抑制）が向上する点から特に好ましい。
【０１７０】
本発明で用いられるアルカリ可溶性樹脂において、カルボキシル基を有する構成単位とは別に、上記炭化水素環を有する構成単位を有するアクリル系共重合体を用いることが、各構成単位量を調整しやすく、上記炭化水素環を有する構成単位量を増加して当該構成単位が有する機能を向上させやすい点から好ましい。
カルボキシルを有する構成単位と、上記炭化水素環とを有するアクリル系共重合体は、前述の“共重合可能なその他のモノマー”として炭化水素環を有するエチレン性不飽和モノマーを用いることにより調製することができる。
炭化水素環を有するエチレン性不飽和モノマーとしては、例えば、シクロヘキシル（メタ）アクリレート、ジシクロペンタニル（メタ）アクリレート、アダマンチル（メタ）アクリレート、イソボルニル（メタ）アクリレート、フェノキシエチル（メタ）アクリレート、スチレン、Ｎ−フェニルマレイミド、Ｎ−ベンジルマレイミド、Ｎ−シクロヘキシルマレイミド等が挙げられ、着色層の密着性が優れる点から、シクロヘキシル（メタ）アクリレート、ジシクロペンタニル（メタ）アクリレート、アダマンチル（メタ）アクリレート、ベンジル（メタ）アクリレート、スチレンが好ましい。
【０１７１】
＜＜重合性多官能化合物＞＞
重合性多官能化合物としては、特に限定はなく、公知の重合性多官能化合物が用いられる。
「重合性多官能化合物」は、１分子中に２個以上の重合性官能基を有するものであれば、特に限定はないが、例えば、ポリエステル（メタ）アクリレート、ポリエーテル（メタ）アクリレート、ウレタン（メタ）アクリレート、エポキシ（メタ）アクリレート等の多官能（メタ）アクリレート；ジアリルフタレート、トリアリルイソシアヌレート等の多官能アリル化合物；等が挙げられる。
【０１７２】
このうち、ポリエーテル（メタ）アクリレートとしては、具体的には、例えば、以下のものが挙げられる。
２官能（メタ）アクリレートとしては、例えば、１，４−ブタンジオールジ（メタ）アクリレート、１，６−ヘキサンジオールジ（メタ）アクリレート等の直鎖アルカンジオールジ（メタ）アクリレート；ジエチレングリコールジ（メタ）アクリレート、ポリエチレングリコール＃２００ジ（メタ）アクリレート、ジプロピレングリコールジ（メタ）アクリレート、トリプロピレングリコールジ（メタ）アクリレート、ポリプロピレングリコール＃４００ジ（メタ）アクリレート；ペンタエリスリトールジ（メタ）アクリレート等の３価以上のアルコールの部分（メタ）アクリル酸エステル；ビスフェノールＡジ（メタ）アクリレート、ビスフェノールＦジ（メタ）アクリレート等のビスフェノール系ジ（メタ）アクリレート；ネオペンチルグリコールジ（メタ）アクリレート；等が挙げられる。
【０１７３】
３官能（メタ）アクリレートとしては、例えば、グリセリントリ（メタ）アクリレート、グリセリンＰＯ変性トリ（メタ）アクリレート、トリメチロールプロパントリ（メタ）アクリレート、トリメチロールプロパンＥＯ変性トリ（メタ）アクリレート、トリメチロールプロパンＰＯ変性トリ（メタ）アクリレート、イソシアヌル酸ＥＯ変性トリ（メタ）アクリレート、イソシアヌル酸ＥＯ変性ε−カプロラクトン変性トリ（メタ）アクリレート、１，３，５−トリアクリロイルヘキサヒドロ−ｓ−トリアジン、ペンタエリスリトールトリ（メタ）アクリレート、ジペンタエリスリトールトリ（メタ）アクリレートトリプロピオネート等が挙げられる。
【０１７４】
４官能以上の（メタ）アクリレートとしては、例えば、ペンタエリスリトールテトラ（メタ）アクリレート、ジペンタエリスリトールペンタ（メタ）アクリレート、コハク酸変性ジペンタエリスリトールペンタ（メタ）アクリレート、ペンタエリスリトールトリ（メタ）アクリレートのコハク酸変性物、ジペンタエリスリトールペンタ（メタ）アクリレートモノプロピオネート、ジペンタエリスリトールヘキサ（メタ）アクリレート、テトラメチロールエタンテトラ（メタ）アクリレート、オリゴエステルテトラ（メタ）アクリレート等が挙げられる。
【０１７５】
これらの多官能モノマーは１種を単独で用いてもよく、２種以上を組み合わせて用いてもよい。例えば、カルボキシ基を有する多官能モノマーと、カルボキシ基を有しない多官能モノマーを組み合わせて用いてもよい。耐熱性及び密着性を向上させる点から、カルボキシ基を有しているペンタエリスリトールトリ（メタ）アクリレートのコハク酸変性物、カルボキシ基を有しているジペンタエリスリトールペンタ（メタ）アクリレートのコハク酸変性物等が好ましい。
【０１７６】
また、これらの多官能モノマーは、３官能以上１０官能以下であることが特に好ましい。
上記範囲内であると、オキシムエステル系光重合開始剤と組み合わせて使用することで感度が向上しやすい。
【０１７７】
＜オキシムエステル系光重合開始剤＞
本発明のカラーフィルタ用着色組成物は、オキシムエステル系光重合開始剤を必須成分として含有する。
【０１７８】
オキシムエステル系光重合開始剤は、特開２０００−８００６８号公報、特開２００１−２３３８４２号公報、特表２０１０−５２７３３９号公報、特表２０１０−５２７３３８号公報、特開２０１３−０４１１５３号公報、国際公開第２０１５／０３６９１０号等に記載の化合物の中から適宜選択できる。
【０１７９】
カラーフィルタ用着色組成物を調製する際に、オキシムエステル系光重合開始剤を使用すると、着色組成物の感度が向上しやすい。
ここで、「感度が高い」とは、着色組成物に含有される重合開始剤のラジカルの発生量が多いことやラジカルの移動速度が速いことをいう。光重合開始剤の場合、光に対する受容性が高いと、ラジカルの発生量が多く、感度が高くなる。
所定のパターンの着色層を製造する際に、光を照射して硬化することで照射された部分のみが現像後に残り、着色層を形成する。着色組成物の感度が高い場合、硬化が十分に進んでいることから、光を照射された部分の現像による膜厚の減少量が少なく、膜厚変化がほとんど生じない。一方、着色組成物の感度が低い場合、硬化が不十分であり、現像液により現像されて膜厚が減少するため、光を照射された部分の膜厚の現像による減少量が多い。
このため、残膜率（着色組成物を露光後の塗膜の膜厚に対する現像後の塗膜の膜厚の比）を測定することによって、着色組成物の感度を評価することができる。
【０１８０】
また、オキシムエステル系光重合開始剤を用いることにより、細線パターンを形成する際に、面内の線幅のばらつきが抑制され易い。
更に、オキシムエステル系光重合開始剤を用いることにより、現像耐性が向上し、水染み発生抑制効果が高くなる傾向がある。なお、水染みとは、アルカリ現像性を高くする成分を用いると、アルカリ現像後、純水でリンスした後に、水が染みたような跡が発生することをいう。このような水染みは、ポストベーク後に消えるので製品としては問題がないが、現像後にパターニング面の外観検査において、ムラ異常として検出されてしまい、正常品と異常品の区別がつかないという問題が生じる。そのため、外観検査において検査装置の検査感度を下げると、結果として最終的なカラーフィルタ製品の歩留まり低下を引き起こし、問題となる。
【０１８１】
オキシムエステル系光重合開始剤としては、分解物によるカラーフィルタ用着色組成物の汚染や装置の汚染を低減する点から、中でも、芳香環を有するものが好ましく、芳香環を含む縮合環を有するものがより好ましく、ベンゼン環とヘテロ環を含む縮合環を有するものが特に好ましい。
【０１８２】
また、オキシムエステル系光重合開始剤としては、アリールラジカル（特にフェニルラジカル）を発生するものや、アルキルラジカル（特にメチルラジカル）を発生するものが好ましい。
中でも、アルキルラジカル（特にメチルラジカル）を発生するものが、着色組成物の感度が向上しやすい点から更に好ましい。
【０１８３】
オキシムエステル系光重合開始剤の例としては、その基本骨格の点から、フルオレン（ＣＡＳ登録番号：８６−７３−７）の骨格を有するフルオレン骨格含有オキシムエステル系光重合開始剤、ジフェニルスルフィド（ＣＡＳ登録番号：１３９−６６−２）の骨格を有するジフェニルスルフィド骨格含有オキシムエステル系光重合開始剤、ジフェニルオキシド（ＣＡＳ登録番号：１０１−８４−８）の骨格を有するジフェニルオキシド骨格含有オキシムエステル系光重合開始剤、カルバゾール（ＣＡＳ登録番号：８６−７４−８）の骨格を有するカルバゾール骨格含有オキシムエステル系光重合開始剤、等が例示できる。
なお、以下、「ジフェニルスルフィド骨格含有オキシムエステル系光重合開始剤」と「ジフェニルオキシド骨格含有オキシムエステル系光重合開始剤」を総称して「ジフェニルスルフィド／オキシド骨格含有オキシムエステル系光重合開始剤」という場合がある。
【０１８４】
輝度の点からは、フルオレン骨格含有オキシムエステル系光重合開始剤、ジフェニルスルフィド／オキシド骨格含有オキシムエステル系光重合開始剤を使用することが好ましい。
感度の点からは、カルバゾール骨格含有オキシムエステル系光重合開始剤を使用することが好ましい。
【０１８５】
＜＜一般式（Ｌ）で表されるオキシムエステル系光重合開始剤＞＞
本発明のカラーフィルタ用着色組成物が含有するオキシムエステル系光重合開始剤として、下記一般式（Ｌ）で表されるオキシムエステル系光重合開始剤が挙げられる。
一般式（Ｌ）で表されるオキシムエステル系光重合開始剤は、フルオレン骨格含有オキシムエステル系光重合開始剤の例であり、Ｘ１１〜Ｘ１６は、下記の通りである。
【０１８６】
【化７】
2017155228.tif 000008
【０１８７】
Ｘ１１は、水素原子又は炭素数１〜１２の炭化水素基である。
炭化水素基の場合、鎖状であっても環状であってもよく、また、ベンゼン環を有していてもよい。また、分岐を有していても有していなくてもよい。
鎖状炭化水素基の場合、炭素数は１〜６が好ましく、１〜４が特に好ましい。
脂肪族環状炭化水素基の場合、炭素数は４〜１０が好ましく、５〜８が特に好ましい。
Ｘ１１の具体例としては、水素原子、メチル基、エチル基、フェニル基、ベンジル基等が挙げられる。
【０１８８】
Ｘ１２は水素原子又は炭素数が１〜２０であり置換基を有していてもよい炭化水素基である。
置換基を有していてもよい炭化水素基の場合、鎖状であっても環状であってもよく、また、ベンゼン環を有していてもよい。
鎖状の場合、炭素数は１〜６が好ましく、１〜４が特に好ましい。
環状（脂肪族）の場合、炭素数は４〜１０が好ましく、５〜８が特に好ましい。環状部分は、５員環又は６員環であることが好ましい。
置換基としては、エーテル結合を有する基、ヒドロキシ基、ハロゲン原子等が挙げられる。
Ｘ１２の具体例としては、水素原子；メチル基、エチル基、プロピル基、ブチル基、ペンチル基、へキシル基、へプチル基、オクチル基、シクロペンチル基、シクロへキシル基、メチルシクロペンチル基、メチルシクロへキシル基、エチルシクロペンチル基、エチルシクロへキシル基、フェニル基、ベンジル基、トリル基、ナフチル基等の炭化水素基；これらの炭化水素基の一部の水素原子が置換された基；等が挙げられる。
【０１８９】
Ｘ１３は直接結合又はカルボニル基である。
【０１９０】
Ｘ１４は水素原子、ニトロ基、エーテル結合を有する基又は芳香族性を示す基である。
Ｘ１４が芳香族性を示す基の場合、その環状部分は単環であってもよいし縮合環であってもよい。また、炭素環であってもよいし複素環であってもよい。特に、Ｘ１４がカルボニル基を有し、環同士がカルボニル基を介して結合された構造となるようになっていることが好ましい。芳香族性を示す基の環状部分の具体例としては、ベンゼン環、フラン環、チオフェン環、ナフタレン環、ベンゾフラン環、ベンゾチオフェン環、インドール環等が挙げられる。
【０１９１】
Ｘ１５は、水素原子又は炭素数１〜１２の炭化水素基である。Ｘ１５が炭化水素基の場合、鎖状であっても環状であってもよく、芳香族環を有していてもよい。鎖状炭化水素基の場合、炭素数は１〜６が好ましく、１〜４が特に好ましい。脂肪族環状炭化水素基の場合、炭素数は４〜１０が好ましく、５〜８が特に好ましい。
Ｘ１５の具体例としては、水素原子、メチル基、エチル基、ｎ−プロピル基、イソプロピル基、ｎ−ブチル基、ｔ−ブチル基等が挙げられる。
【０１９２】
Ｘ１６は、水素原子又は炭素数が１〜１２の炭化水素基である。Ｘ１６の具体例等は、Ｘ１５と同様である。
【０１９３】
一般式（Ｌ）で表されるオキシムエステル系光重合開始剤の例としては、
・１，２−プロパンジオン，１−（９，９−ジエチル−９Ｈ−フルオレン−２−イル）−，２−（Ｏ−アセチルオキシム）
・１，２−ブタンジオン，３−シクロヘキシル−１−（９，９−ジプロピル−９Ｈ−フルオレン−２−イル）−，２−（Ｏ−アセチルオキシム）
・１，２−プロパンジオン，１−（９Ｈ−フルオレン−３−イル）−，２−（Ｏ−アセチルオキシム）
等が挙げられる。
また、市販の商品名としては、常州強力電子新材料社製のＴＲ−ＰＢＧ−３６５；三養社製のＳＰＩ−０３、ＳＰＩ−０４；ダイトーケミックス社製のＤＦＩ−０２０、ＤＦＩ−０９１等が挙げられる。
また、具体的な構造式としては、下記式（Ｌ１）〜（Ｌ５）のものが挙げられる。
【０１９４】
【化８】
2017155228.tif 000009
【０１９５】
【化９】
2017155228.tif 000010
【０１９６】
【化１０】
2017155228.tif 000011
【０１９７】
【化１１】
2017155228.tif 000012
【０１９８】
【化１２】
2017155228.tif 000013
【０１９９】
＜＜一般式（Ｍ）で表されるオキシムエステル系光重合開始剤＞＞
本発明のカラーフィルタ用着色組成物が含有するオキシムエステル系光重合開始剤として、下記一般式（Ｍ）で表されるオキシムエステル系光重合開始剤が挙げられる。
一般式（Ｍ）で表されるオキシムエステル系光重合開始剤は、ジフェニルスルフィド／オキシド骨格含有オキシムエステル系光重合開始剤の例である。
【０２００】
【化１３】
2017155228.tif 000014
【０２０１】
Ｘ２１は、水素原子又は炭素数１〜１２の炭化水素基である。
炭化水素基の場合、鎖状であっても環状であってもよく、また、ベンゼン環を有していてもよい。また、分岐を有していても有していなくてもよい。
鎖状炭化水素基の場合、炭素数は１〜６が好ましく、１〜４がより好ましく、１〜２が特に好ましく、１が更に好ましい。
脂肪族環状炭化水素基の場合、炭素数は４〜１０が好ましく、５〜８が特に好ましい。
Ｘ２１が、鎖状炭化水素基や脂肪族環状炭化水素基の場合、着色組成物の感度が向上しやすい。
Ｘ２１の具体例としては、水素原子、メチル基、エチル基、フェニル基、ベンジル基等が挙げられる。
【０２０２】
Ｘ２２は水素原子又は炭素数が１〜２０であり置換基を有していてもよい炭化水素基である。
置換基を有していてもよい炭化水素基の場合、鎖状であっても環状であってもよく、また、ベンゼン環を有していてもよい。
鎖状の場合、炭素数は１〜６が好ましく、１〜４が特に好ましい。
環状（脂肪族）の場合、炭素数は４〜１０が好ましく、５〜８が特に好ましい。環状部分は、５員環又は６員環であることが好ましい。
置換基としては、エーテル結合を有する基、ヒドロキシ基、ハロゲン原子等が挙げられる。
Ｘ２２の具体例としては、水素原子；メチル基、エチル基、プロピル基、ブチル基、ペンチル基、へキシル基、へプチル基、オクチル基、シクロペンチル基、シクロへキシル基、メチルシクロペンチル基、メチルシクロへキシル基、エチルシクロペンチル基、エチルシクロへキシル基、フェニル基、ベンジル基、トリル基、ナフチル基等の炭化水素基；これらの炭化水素基の一部の水素原子が置換された基；等が挙げられる。
【０２０３】
Ｘ２３は直接結合又はカルボニル基である。
【０２０４】
Ｘ２４は水素原子、ニトロ基、エーテル結合を有する基又は芳香族性を示す基である。
Ｘ２４が芳香族性を示す基の場合、その環状部分は単環であってもよいし縮合環であってもよい。また、炭素環であってもよいし複素環であってもよい。特に、Ｘ２４がカルボニル基を有し、環同士がカルボニル基を介して結合された構造となるようになっていることが好ましい。芳香族性を示す基の環状部分の具体例としては、ベンゼン環、フラン環、チオフェン環、ナフタレン環、ベンゾフラン環、ベンゾチオフェン環、インドール環等が挙げられる。
【０２０５】
Ｘ２４の例として、下記一般式（Ｂ）で表される基や下記一般式（Ｃ）で表される基が挙げられる。
【０２０６】
【化１４】
2017155228.tif 000015
【０２０７】
【化１５】
2017155228.tif 000016
【０２０８】
一般式（Ｂ）及び一般式（Ｃ）において、Ｚは酸素原子、硫黄原子又は−Ｎ（Ｒｚ）−（Ｒｚは水素原子又は炭素数１〜５のアルキル基）であり、一般式（Ｂ）及び一般式（Ｃ）において各水素原子は置換されていてもよい。
【０２０９】
一般式（Ｂ）や一般式（Ｃ）で表される基の具体例としては、ベンゾフラニル基、ベンゾチエニル基、インドール基や、これらの基における各水素原子が置換基で置換されたものが挙げられる。
該置換基の具体例としては、炭素数１〜１０のアルキル基（直鎖状でも分岐を有していてもよい）、炭素数１〜１０のアルコキシ基（直鎖状でも分岐を有していてもよい）、アリール基、アミノ基、ニトロ基等が挙げられる。
また、一般式（Ｂ）や一般式（Ｃ）で表される基は複数の水素原子が置換基で置換されていてもよい。
【０２１０】
Ｙは硫黄原子又は酸素原子であり、硫黄原子であることが好ましい。
【０２１１】
一般式（Ｍ）で表されるオキシムエステル系光重合開始剤の例としては、
・１−ペンタノン，１−［４−［［４−（２−ベンゾフラニルカルボキシ）フェニル］チオ］フェニル］−４−メチル，１−（Ｏ−アセチルオキシム）
・２−（ベンゾイルオキシイミノ）−１−［４（フェニルチオ）フェニル］−１−オクタノン
・１，２−ブタンジオン，１−［４−［［４−（２−ヒドロキシエトキシ）フェニル］チオ］フェニル］−，２−（Ｏ−アセチルオキシム）
・１，２−プロパンジオン，３−シクロヘキシル−１−［４−（フェニルチオ）フェニル］−，２−（Ｏ−アセチルオキシム）
等が挙げられる。
また、市販の商品名としては、ＢＡＳＦ社製のイルガキュアＯＸＥ−０４、イルガキュアＯＸＥ−０１；ＡＤＥＫＡ社製のＮＣＩ−９３０；常州強力電子新材料社製のＴＲ−ＰＢＧ−３６３、ＴＲ−ＰＢＧ−３０５７、ＴＲ−ＰＢＧ−３４５等が挙げられる。
具体的な構造式としては、下記式（Ｍ１）〜（Ｍ５）のものが挙げられる。
【０２１２】
【化１６】
2017155228.tif 000017
【０２１３】
【化１７】
2017155228.tif 000018
【０２１４】
【化１８】
2017155228.tif 000019
【０２１５】
【化１９】
2017155228.tif 000020
【０２１６】
【化２０】
2017155228.tif 000021
【０２１７】
一般式（Ｍ）で表されるオキシムエステル系光重合開始剤の一例として、下記一般式（Ａ）で表される化合物が挙げられる。
【０２１８】
【化２１】
2017155228.tif 000022
【０２１９】
一般式（Ａ）中、Ｒ１１は炭素数１〜５のアルキル基である。Ｒ１２は炭素数１〜１２の基である。Ｒ１３は前記Ｘ２４と同様の基である。
【０２２０】
一般式（Ａ）で表されるオキシムエステル系光重合開始剤のＲ１３部位は、５員環と６員環の縮合環を含むことから、共役系が伸びるため、光の受容範囲が広がり、感度が向上する。また、励起効率（量子効率）が上がるため、感度が向上すると推察される。
【０２２１】
また、一般式（Ａ）で表されるオキシムエステル系光重合開始剤は、Ｒ１１部位が、メチル基等であり、フェニル基等の場合に比べてラジカル移動が速く、感度が向上する。
【０２２２】
Ｒ１１のアルキル基の炭素数は、ラジカル移動速度の観点から１〜３がより好ましく、１〜２が特に好ましい。
【０２２３】
Ｒ１２は、炭素数１〜１２であり、具体例として、アルキル基、アリール基、シクロアルキル基等が挙げられる。また、アルキル基、アリール基、シクロアルキル基の末端がハロゲン（Ｆ、Ｃｌ、Ｂｒ、Ｉ）で置換されていてもよい。
アルキル基は、直鎖状でも、分岐を有していてもよいが、分岐を有しているのが好ましい。
【０２２４】
１−ペンタノン，１−［４−［［４−（２−ベンゾフラニルカルボキシ）フェニル］チオ］フェニル］−４−メチル，１−（Ｏ−アセチルオキシム）、すなわち、前記式（Ｍ１）の化合物（商品名：イルガキュアＯＸＥ−０４、ＢＡＳＦ社製）は、一般式（Ａ）で表されるオキシムエステル系光重合開始剤の一例である。
【０２２５】
＜＜一般式（Ｎ）で表されるオキシムエステル系光重合開始剤＞＞
本発明のカラーフィルタ用着色組成物が含有するオキシムエステル系光重合開始剤として、下記一般式（Ｎ）で表されるオキシムエステル系光重合開始剤が挙げられる。
一般式（Ｎ）で表されるオキシムエステル系光重合開始剤は、カルバゾール骨格含有オキシムエステル系光重合開始剤の一例である。
【０２２６】
【化２２】
2017155228.tif 000023
【０２２７】
Ｘ３１は、水素原子又は炭素数１〜１２の炭化水素基である。
炭化水素基の場合、鎖状であっても環状であってもよく、また、ベンゼン環を有していてもよい。また、分岐を有していても有していなくてもよい。
鎖状炭化水素基の場合、炭素数は１〜６が好ましく、１〜４が特に好ましい。
脂肪族環状炭化水素基の場合、炭素数は４〜１０が好ましく、５〜８が特に好ましい。
Ｘ３１の具体例としては、水素原子、メチル基、エチル基、フェニル基、ベンジル基等が挙げられる。
【０２２８】
Ｘ３２は水素原子又は炭素数が１〜２０であり置換基を有していてもよい炭化水素基である。
置換基を有していてもよい炭化水素基の場合、鎖状であっても環状であってもよく、また、ベンゼン環を有していてもよい。
鎖状の場合、炭素数は１〜６が好ましく、１〜４が特に好ましい。
環状（脂肪族）の場合、炭素数は４〜１０が好ましく、５〜８が特に好ましい。環状部分は、５員環又は６員環であることが好ましい。
置換基としては、エーテル結合を有する基、ヒドロキシ基、ハロゲン原子等が挙げられる。
Ｘ３２の具体例としては、水素原子；メチル基、エチル基、プロピル基、ブチル基、ペンチル基、へキシル基、へプチル基、オクチル基、シクロペンチル基、シクロへキシル基、メチルシクロペンチル基、メチルシクロへキシル基、エチルシクロペンチル基、エチルシクロへキシル基、フェニル基、ベンジル基、トリル基、ナフチル基等の炭化水素基；これらの炭化水素基の一部の水素原子が置換された基；等が挙げられる。
【０２２９】
Ｘ３３は直接結合又はカルボニル基である。
【０２３０】
Ｘ３４は水素原子、ニトロ基、エーテル結合を有する基又は芳香族性を示す基である。
Ｘ３４が芳香族性を示す基の場合、その環状部分は単環であってもよいし縮合環であってもよい。また、炭素環であってもよいし複素環であってもよい。特に、Ｘ３４がカルボニル基を有し、環同士がカルボニル基を介して結合された構造となるようになっていることが好ましい。芳香族性を示す基の環状部分の具体例としては、ベンゼン環、フラン環、チオフェン環、ナフタレン環、ベンゾフラン環、ベンゾチオフェン環、インドール環等が挙げられる。
【０２３１】
Ｘ３５は、水素原子又は炭素数１〜１２の炭化水素基である。
炭化水素基の場合、鎖状であっても環状であってもよく、また、ベンゼン環を有していてもよい。また、分岐を有していても有していなくてもよい。
鎖状炭化水素基の場合、炭素数は１〜６が好ましく、１〜４が特に好ましい。
脂肪族環状炭化水素基の場合、炭素数は４〜１０が好ましく、５〜８が特に好ましい。
Ｘ３５の具体例としては、水素原子、メチル基、エチル基、フェニル基、ベンジル基等が挙げられる。
【０２３２】
一般式（Ｎ）において、カルバゾール骨格のベンゼン環は、ナフタレン環で置き換わっていてもよい。
【０２３３】
一般式（Ｎ）において、Ｘ３２が環状部分を有しているか、または、Ｘ３４がヘテロ原子を含んだ環状部分を有しているのが、着色組成物の感度の点から好ましい。
【０２３４】
一般式（Ｎ）で表されるオキシムエステル系光重合開始剤の例としては、
・エタノン，１−［９−エチル−６−（２−メチルベンゾイル）−９Ｈ−カルバゾール−３−イル］−，１−（Ｏ−アセチルオキシム）
・メタノン，［８−［［（アセチルオキシ）イミノ］［２−（２，２，３，３−テトラフルオロプロポキシ）フェニル］メチル］−１１−（２−エチルヘキシル）−１１Ｈ−ベンゾ［ａ］カルバゾール−５−イル］（２，４，６−トリメチルフェニル）
・メタノン，（９−エチル−６−ニトロ−９Ｈ−カルバゾール−３−イル）［４−（２−メトキシ−１−メチルエトキシ）−２−メチルフェニル］−，Ｏ−アセチルオキシム
・エタノン，１−［９−エチル−６−（１，３−ジオキソラン，４−（２−メトキシフェノキシ））−９Ｈ−カルバゾール−３−イル］−，１−（Ｏ−アセチルオキシム）
・プロパノン，２−シクロペンチル−１−［９−エチル−６−（２−メチルベンゾイル）−９Ｈ−カルバゾール−３−イル］−，１−（Ｏ−アセチルオキシム）
等が挙げられる。
また、市販の商品名としては、ＢＡＳＦ社製のイルガキュアＯＸＥ−０２、イルガキュアＯＸＥ−０３；ＡＤＥＫＡ社製のＮＣＩ−８３１、Ｎ１９１９；常州強力電子新材料社製のＴＲ−ＰＢＧ−３６３、ＴＲ−ＰＢＧ−３０４等が挙げられる。
具体的な構造式としては、下記式（Ｎ１）〜（Ｎ５）のものが挙げられる。
【０２３５】
【化２３】
2017155228.tif 000024
【０２３６】
【化２４】
2017155228.tif 000025
【０２３７】
【化２５】
2017155228.tif 000026
【０２３８】
【化２６】
2017155228.tif 000027
【０２３９】
【化２７】
2017155228.tif 000028
【０２４０】
オキシムエステル系光重合開始剤は、単独で用いてもよく、２種以上を組み合わせて使用してもよい。
オキシムエステル系光重合開始剤を２種以上併用することは、より感度が向上する点から好ましい。また、現像耐性や輝度が向上しやすく、水染み発生抑制効果が高い点でも好ましい。
これは、着色組成物がオキシム系光重合開始剤を少なくとも２種以上含むと、それぞれのオキシム系光重合開始剤が吸収する波長が異なるために、露光時の紫外光をそれぞれの吸収波長において効果的に使えるためだからと推定される。
【０２４１】
＜＜その他の光重合開始剤、連鎖移動剤＞＞
オキシムエステル系光重合開始剤の他に、本発明のカラーフィルタ用着色組成物は、更に、α−アミノケトン系光重合開始剤、ビイミダゾール系光重合開始剤、チオキサントン系光重合開始剤、アシルフォスフィンオキサイド系光重合開始剤、メルカプト系連鎖移動剤等を含有していてもよい。
【０２４２】
α−アミノケトン系光重合開始剤は、塗膜表面から中間を硬化させる性質を有し、塗膜深部硬化性を抑制し易いことから、オキシムエステル系光重合開始剤と組み合わせると塗膜深部硬化性を向上する傾向が高い点から好ましい。
α−アミノケトン系光重合開始剤としては、例えば、２−メチル−１−（４−メチルチオフェニル）−２−モルフォリノプロパン−１−オン（例えばイルガキュア９０７、ＢＡＳＦ社製）、２−ベンジル−２−（ジメチルアミノ）−１−（４−モルフォリノフェニル）−１−ブタノン（例えばイルガキュア３６９、ＢＡＳＦ社製）、２−（ジメチルアミノ）−２−［（４−メチルフェニル）メチル]−１−［４−（４−モルホリニル）フェニル］−１−ブタノン（イルガキュア３７９ＥＧ、ＢＡＳＦ社製）等が挙げられる。
α−アミノケトン系光重合開始剤としては、単独で又は２種以上組み合わせて用いても良く、中でも、２−メチル−１−（４−メチルチオフェニル）−２−モルフォリノプロパン−１−オン、及び、２−ベンジル−２−（ジメチルアミノ）−１−（４−モルフォリノフェニル）−１−ブタノンを組み合わせて用いると、残膜率が向上する点から好ましい。
【０２４３】
ビイミダゾール系光重合開始剤は、塗膜深部を硬化させるという性質を有し、塗膜表面硬化性を抑制し易く、オキシムエステル系光重合開始剤と組み合わせると塗膜表面硬化性を向上する傾向が高い点から好ましい。
ビイミダゾール系光重合開始剤としては、例えば、２，２’−ビス（２−クロロフェニル）−４，４’，５，５’−テトラキス（４−エトキシカルボニルフェニル）−１，２’−ビイミダゾール、２，２’−ビス（２−ブロモフェニル）−４，４’，５，５’−テトラキス（４−エトキシカルボニルフェニル）−１，２’−ビイミダゾール、２，２’−ビス（２−クロロフェニル）−４，４’，５，５’−テトラフェニル−１，２’−ビイミダゾール、２，２’−ビス（２，４−ジクロロフェニル）−４，４’，５，５’−テトラフェニル−１，２’−ビイミダゾール、２，２’−ビス（２，４，６−トリクロロフェニル）−４，４’，５，５’−テトラフェニル−１，２’−ビイミダゾール、２，２’−ビス（２−ブロモフェニル）−４，４’，５，５’−テトラフェニル−１，２’−ビイミダゾール、２，２’−ビス（２，４−ジブロモフェニル）−４，４’，５，５’−テトラフェニル−１，２’−ビイミダゾール、２，２’−ビス（２，４，６−トリブロモフェニル）−４，４’，５，５’−テトラフェニル−１，２’−ビイミダゾール等を挙げることができる。
ビイミダゾール系光重合開始剤としては、単独で又は２種以上組み合わせて用いても良く、中でも、メルカプト系連鎖移動剤を用いることが塗膜硬化性向上する点から好ましい。
また、オキシムエステル系光重合開始剤に、更にビイミダゾール系光重合開始剤と前記α−アミノケトン系光重合開始剤を組み合わせて用いると、中でも残膜率や直線性が向上する点から好ましい。
「直線性が向上する」とは、着色組成物を塗布した後の現像工程において形成される着色層の端部の凹凸が少なく、直線状に形成されることをいう。
【０２４４】
チオキサントン系光重合開始剤としては、例えば、２，４−イソプロピルチオキサントン、２，４−ジエチルチオキサントン、１−クロロ−４−プロポキシチオキサントン、２，４−ジクロロチオキサントン等が挙げられる。
チオキサントン系光重合開始剤としては、単独で又は２種以上組み合わせて用いても良く、中でも、２，４−イソプロピルチオキサントン、２，４−ジエチルチオキサントンを用いることが、ラジカル発生の転移が向上する点から好ましい。
また、オキシムエステル系光重合開始剤に、更にチオキサントン系光重合開始剤と前記α−アミノケトン系光重合開始剤を組み合わせて用いると、中でも残膜率が向上する点から好ましい。
【０２４５】
アシルフォスフィンオキサイド系光重合開始剤は、熱による黄変が少ないという性質を有するものの、一般的に感度が低く十分な硬化性が得られない場合があるが、オキシムエステル系光重合開始剤と組み合わせると全体的な塗膜硬化性を向上する傾向が高い点から好ましい。
アシルフォスフィンオキサイド系光重合開始剤としては、例えば、ベンゾイル−ジフェニルホスフィンオキサイド、２，４，６−トリメチルベンゾイル−ジフェニルホスフィンオキサイド、２，３，５，６−テトラメチルベンゾイル−ジフェニルホスフィンオキサイド、３，４−ジメチルベンゾイル−ジフェニルホスフィンオキサイド、２，４，６−トリメチルベンゾイル−フェニルエトキシホスフィンオキサイド、ビス（２，４，６−トリメチルベンゾイル）−フェニルホスフィンオキサイド、ビス（２，６−ジメトキシベンゾイル）−２，４，４−トリメチル−ペンチルホスフィンオキサイド、ビス（２，６−ジメチルベンゾイル）−エチルホスフィンオキサイド等が挙げられる。
アシルフォスフィンオキサイド系光重合開始剤としては、単独で又は２種以上組み合わせて用いても良く、中でも、ビス（２，４，６−トリメチルベンゾイル）−フェニルホスフィンオキサイドを用いることが、塗膜硬化性が向上する点から好ましい。
【０２４６】
メルカプト系連鎖移動剤は反応の遅いラジカルからラジカルを受け取り反応を早めるという性質を有し、特に、前記オキシムエステル系光重合開始剤と組み合わせると、色ムラ発生抑制効果が向上する点から好ましい。前記オキシムエステル系光重合開始剤と、メルカプト系連鎖移動剤とを組み合わせて含有すると、現像耐性が向上する点、色ムラ発生抑制効果が更に向上する点、及び、細線パターンを形成する際に、直線性がより向上し、マスク線幅の設計通りに細線パターンを形成する能力が向上する点から好ましい。
ここで、「色ムラ」とは、現像時のえぐれや、それに伴う現像時のカケ、ハガレが更に生じ、斜め方向から着色層を見た時の光の乱反射により発生するムラのことをいう。
【０２４７】
また、メルカプト系連鎖移動剤は、特に、ビイミダゾール系光重合開始剤と組み合わせると反応速度を向上する傾向が高い点から好ましい。
【０２４８】
メルカプト系連鎖移動剤としては、例えば、２−メルカプトベンゾチアゾール、２−メルカプトベンゾオキサゾール、２−メルカプトベンゾイミダゾール、２−メルカプト−５−メトキシベンゾチアゾール、２−メルカプト−５−メトキシベンゾイミダゾール、３−メルカプトプロピオン酸、３−メルカプトプロピオン酸メチル、３−メルカプトプロピオン酸エチル、３−メルカプトプロピオン酸オクチル、１，４−ビス（３−メルカプトブチリルオキシ）ブタン、１，３，５−トリス（３−メルカプトブチルオキシエチル）−１，３，５−トリアジン−２，４，６（１Ｈ，３Ｈ，５Ｈ）−トリオン、トリメチロールプロパントリス（３−メルカプトプロピオネート）、ペンタエリスリトールテトラキス（３−メルカプトブチレート）、ペンタエリスリトールテトラキス（３−メルカプトプロピオネート）、ジペンタエリスリトールヘキサキス（３−メルカプトプロピオネート）、およびテトラエチレングリコールビス（３−メルカプトプロピオネート）等が挙げられる。
メルカプト系連鎖移動剤は、単独で使用してもよいし、２種以上組み合わせて使用してもよい。
【０２４９】
メルカプト系連鎖移動剤としては、中でも、メルカプト基を１分子中に２個以上有する多官能メルカプト化合物を使用するのが、架橋密度が高くなり、色ムラ抑制効果が向上する点から好ましい。
また、長期保存した場合にも、良好な色ムラ抑制効果が維持され易い点から、メルカプト基が結合する炭素原子が第２級炭素原子である２級メルカプト基を有する２級メルカプト化合物が好ましく、更に当該２級メルカプト基を１分子中に２個以上有する多官能２級メルカプト化合物がより好ましい。
【０２５０】
カラーフィルタ用着色組成物において用いられるメルカプト連鎖移動剤の含有量は、特に制限はないが、前記効果を十分に発揮させる点から、カラーフィルタ用着色組成物の固形分全量に対して、０．２質量％以上７質量％以下が好ましく、０．５質量％以上５質量％以下の範囲内が特に好ましい。
【０２５１】
本発明の着色組成物は、重合開始剤として、熱重合開始剤や、既に述べた以外の光重合開始剤を含有していてもよい。
このような光重合開始剤としては特に限定はなく、ラジカル重合に対して従来用いられている公知のものが使用可能である。特に、一般的にカラーフィルタの製造に用いられるものを使用することが好ましい。以下、ラジカル重合に対して従来用いられている公知の光重合開始剤の例を述べるが、この中には既に述べたものも含まれている。
【０２５２】
具体的には、紫外線のエネルギーによりフリーラジカルを発生する化合物であって、ベンゾイン誘導体；ベンゾフェノン誘導体；キサントン、ジエチルチオキサントン、イソプロピルチオキサントン等のキサントン誘導体若しくはチオキサントン誘導体；イルガキュアＯＸＥ−０１、イルガキュアＯＸＥ−０２（以上、ＢＡＳＦジャパン社製）；ＡＤＥＫＡ  ＯＰＴ−Ｎ−１９１９（旭電化製）等のオキシムエステル化合物；クロロスルフォニル、クロロメチル多核芳香族化合物、クロロメチル複素環式化合物、クロロメチルベンゾフェノン類等の含ハロゲン化合物；トリアジン類；フルオレノン類；ハロアルカン類；光還元性色素と還元剤とのレドックスカップル類；有機硫黄化合物；過酸化物；等が挙げられる。
【０２５３】
具体的な化合物名としては、例えば、ミヒラーケトン、４，４’−ビスジエチルアミノベンゾフェノン、４−メトキシ−４’−ジメチルアミノベンゾフェノン、２−エチルアントラキノン、フェナントレン等の芳香族ケトン化合物；ベンゾインメチルエーテル、ベンゾインエチルエーテル、ベンゾインフェニルエーテル等のベンゾインエーテル化合物；メチルベンゾイン、エチルベンゾイン等のベンゾイン化合物；２−（ｏ−クロロフェニル）−４，５−フェニルイミダゾール２量体、２−（ｏ−クロロフェニル）−４，５−ジ（ｍ−メトキシフェニル）イミダゾール２量体、２−（ｏ−フルオロフェニル）−４，５−ジフェニルイミダゾール２量体、２−（ｏ−メトキシフェニル）−４，５−ジフェニルイミダゾール２量体、２，４，５−トリアリールイミダゾール２量体、２−（ｏ−クロロフェニル）−４，５−ジ（ｍ−メチルフェニル）イミダゾール２量体等のビイミダゾール化合物；２−ベンジル−２−ジメチルアミノ−１−（４−モルフォリノフェニル）−ブタノン、２−トリクロロメチル−５−スチリル−１，３，４−オキサジアゾール、２−トリクロロメチル−５−（ｐ−シアノスチリル）−１，３，４−オキサジアゾール、２−トリクロロメチル−５−（ｐ−メトキシスチリル）−１，３，４−オキサジアゾール等のハロメチルチアゾール化合物；２，４−ビス（トリクロロメチル）−６−ｐ−メトキシスチリル−ｓ−トリアジン、２，４−ビス（トリクロロメチル）−６−（１−ｐ−ジメチルアミノフェニル−１，３−ブタジエニル）−ｓ−トリアジン、２−トリクロロメチル−４−アミノ−６−ｐ−メトキシスチリル−ｓ−トリアジン、２−（ナフト−１−イル）−４，６−ビス−トリクロロメチル−ｓ−トリアジン、２−（４−エトキシ−ナフト−１−イル）−４，６−ビス−トリクロロメチル−ｓ−トリアジン、２−（４−ブトキシ−ナフト−１−イル）−４，６−ビス−トリクロロメチル−ｓ−トリアジン等のハロメチル−ｓ−トリアジン系化合物；２，２−ジメトキシ−１，２−ジフェニルエタン−１−オン、２−メチル−１−［４−（メチルチオ）フェニル］−２−モルフォリノプロパノン、１，２−ベンジル−２−ジメチルアミノ−１−（４−モルフォリノフェニル）−ブタノン−１，１−ヒドロキシ−シクロヘキシル−フェニルケトン、ベンゾイル安息香酸メチル、４−ベンゾイル−４’−メチルジフェニルサルファイド、ベンジルメチルケタール、ジメチルアミノベンゾエート、ｐ−ジメチルアミノ安息香酸イソアミル、２−ｎ−ブトキシエチル−４−ジメチルアミノベンゾエート、２−クロロチオキサントン、２，４−ジエチルチオキサントン、２，４−ジメチルチオキサントン、イソプロピルチオキサントン、エタノン、１−［９−エチル−６−（２−メチルベンゾイル）−９Ｈ−カルバゾール−３−イル］−１−（ｏ−アセチルオキシム）、４−ベンゾイル−メチルジフェニルサルファイド、１−ヒドロキシ−シクロヘキシル−フェニルケトン、２−ベンジル−２−（ジメチルアミノ）−１−［４−（４−モルフォリルニル）フェニル］−１−ブタノン、２−（ジメチルアミノ）−２−［（４−メチルフェニル）メチル］−１−［４−（４−モルホリニル）フェニル］−１−ブタノン、α���ジメトキシ−α−フェニルアセトフェノン、フェニルビス（２，４，６−トリメチルベンゾイル）フォスフィンオキサイド、２−メチル−１−［４−（メチルチオ）フェニル］−２−（４−モルホリニル）−１−プロパノン、１，２−オクタジオン等が挙げられる。
【０２５４】
また、３級アミン構造を有する光重合開始剤を好適に用いることができる。３級アミン構造を有する光重合開始剤は、分子内に酸素クエンチャーである３級アミン構造を有するため、光重合開始剤から発生したラジカルが酸素により失活し難く、感度を向上させることができるといった利点を有する。
上記３級アミン構造を有する光重合開始剤の市販品としては、例えば、イルガキュア９０７、イルガキュア３６９（以上、ＢＡＳＦジャパン社製）、ハイキュアＡＢＰ（川口薬品製）等が挙げられる。
【０２５５】
本発明のカラーフィルタ用着色組成物において用いられる光重合開始剤の合計含有量は、本発明の効果が損なわれない限り特に制限はないが、カラーフィルタ用着色組成物の固形分全量に対して、好ましくは０．１質量％以上１２．０質量％以下、さらに好ましくは１．０質量％以上８．０質量％以下の範囲内である。この含有量が上記下限値より少ないと十分に光硬化が進まず、露光部分が現像時に溶出する場合があり本願発明の効果が損なわれる恐れがあり、一方上記上限値より多いと、得られる着色層の黄変性が強くなって輝度が低下する場合がある。
なお、固形分とは、溶剤以外のもの全てであり、液状の多官能モノマー等も含まれる。
【０２５６】
本発明のカラーフィルタ用着色組成物において用いられるオキシムエステル系光重合開始剤の含有量は、着色組成物の固形分全量に対して、好ましくは０．１質量％以上８．０質量％以下、さらに好ましくは０．５質量％以上６．０質量％以下の範囲内である。この含有量が上記下限値より少ないと本願発明の効果が損なわれる恐れがあり、一方上記上限値より多いと、得られる着色層の黄変性が強くなって輝度が低下する場合がある。
【０２５７】
本発明に用いられる光重合開始剤として、オキシムエステル系光重合開始剤とその他の光重合開始剤とを併用する場合には、オキシムエステル系光重合開始剤の含有量は、本発明の着色組成物に用いられる光重合開始剤の合計１００質量部中に、５質量部以上であることが好ましく、１０質量部以上であることがより好ましく、２０質量部以上であることが更に好ましく、３０質量部以上であることがより更に好ましい。
一方で、その他の光重合開始剤との併用効果を十分に発揮させる点から、オキシムエステル系光重合開始剤の含有量は、本発明の着色組成物に用いられる光重合開始剤合計１００質量部中に、９０質量部以下であることが好ましく、８０質量部以下であることがより好ましい。
【０２５８】
本発明に用いられる光重合開始剤として、更に、α−アミノケトン系光開始剤、ビイミダゾール系光重合開始剤、チオキサントン系光重合開始剤、アシルフォスフィンオキサイド系光重合開始剤から選ばれる少なくとも１種を含有する場合、これらの合計含有量は、着色組成物の固形分全量に対して、好ましくは０．４質量％以上４．０質量％以下、さらに好ましくは０．６質量％以上３．０質量％以下の範囲内である。
【０２５９】
本発明に用いられる光重合開始剤として、オキシムエステル系光重合開始剤に、α−アミノケトン系光重合開始剤と、ビイミダゾール系光重合剤及び／又はチオキサントン系光重合開始剤とを組み合わせる場合、α−アミノケトン系光重合開始剤と、ビイミダゾール系光重合開始剤及び／又はチオキサントン系光重合開始剤との比率は、α−アミノケトン系光重合開始剤１００質量部に対して、ビイミダゾール系光重合開始剤及び／又はチオキサントン系光重合開始剤が５質量部以上６０質量部以下であることが好ましく、更に１０質量部以上４０質量部以下であることが、塗膜硬化性とパターン形状が両立する点から好ましい。
【０２６０】
本発明に用いられる光重合開始剤は、１種に限定されず、２種類以上を組み合わせて用いてもよい。
【０２６１】
＜＜酸化防止剤＞＞
本発明のカラーフィルタ用着色組成物は、更に酸化防止剤を含有することが、耐熱性が向上し、色材の退色が抑制され、輝度が向上する点から好ましい。酸化防止剤は従来公知のものの中から適宜選択すればよい。酸化防止剤の具体例としては、例えば、ヒンダードフェノール系酸化防止剤、アミン系酸化防止剤、リン系酸化防止剤、硫黄系酸化防止剤、ヒドラジン系酸化防止剤等が挙げられ、耐熱性の点から、ヒンダードフェノール系酸化防止剤を用いることが好ましい。国際公開第２０１４／０２１０２３号に記載されているような潜在性酸化防止剤であってもよい。
【０２６２】
ヒンダードフェノール系酸化防止剤としては、例えば、ペンタエリトリトールテトラキス［３−（３，５−ジ−ｔｅｒｔ−ブチル−４−ヒドロキシフェニル）プロピオナート］（商品名：ＩＲＧＡＮＯＸ１０１０、ＢＡＳＦ社製）、１，３，５−トリス（３，５−ジ−ｔｅｒｔ−ブチル−４−ヒドロキシベンジル）イソシアヌレート（商品名：イルガノックス３１１４、ＢＡＳＦ社製）、２，４，６−トリス（４−ヒドロキシ−３，５−ジ−ｔｅｒｔ−ブチルベンジル）メシチレン（商品名：イルガノックス１３３０、ＢＡＳＦ社製）、２，２’−メチレンビス（６−ｔｅｒｔ−ブチル−４−メチルフェノール）（商品名：スミライザーＭＤＰ−Ｓ、住友化学社製）、６，６’−チオビス（２−ｔｅｒｔ−ブチル−４−メチルフェノール）（商品名：イルガノックス１０８１、ＢＡＳＦ社製）、３，５−ジ−ｔｅｒｔ−ブチル−４−ヒドロキシベンジルホスホン酸ジエチル（商品名：イルガモド１９５、ＢＡＳＦ社製）、ジブチルヒドロキシトルエン（本州化学工業社製）等が挙げられる。
中でも、耐熱性及び耐光性の点から、ペンタエリトリトールテトラキス［３−（３，５−ジ−ｔｅｒｔ−ブチル−４−ヒドロキシフェニル）プロピオナート］（商品名：ＩＲＧＡＮＯＸ１０１０、ＢＡＳＦ社製）、ジブチルヒドロキシトルエン（本州化学工業社製）が好ましい。
【０２６３】
本発明のカラーフィルタ用着色組成物は、前記オキシムエステル系光重合開始剤と、酸化防止剤とを組み合わせて含有すると、相乗効果で、現像時のえぐれ、それに伴う、現像時のカケ、ハガレが更に生じ難くなり、斜め方向から着色層を見た時の光の乱反射による色ムラが更に発生し難くなる点から好ましい。
【０２６４】
酸化防止剤の含有量としては、着色組成物中の全固形分１００質量部に対して、酸化防止剤が０．１質量部以上１０．０質量部以下であることが好ましく、０．５質量部以上５．０質量部以下であることがより好ましい。
上記下限値以上であれば、耐熱性及び耐光性に優れている。一方、上記上限値以下であれば、本発明の着色組成物を高感度とすることができる。
【０２６５】
酸化防止剤を前記オキシムエステル系光重合開始剤と組み合わせて用いる場合、前記オキシムエステル系光重合開始剤の合計量１００質量部に対して、酸化防止剤が１質量部以上２５０質量部以下であることが好ましく、３質量部以上８０質量部以下であることがより好ましく、５質量部以上４５質量部以下であることがより更に好ましい。
上記範囲内であれば、上記組み合わせの効果に優れている。
【０２６６】
＜＜含有割合＞＞
本発明の着色組成物における、アルカリ可溶性樹脂と重合性多官能化合物との含有割合は、特に限定はないが、感度、解像度及び現像性の観点から、アルカリ可溶性樹脂１００質量部に対して、重合性多官能化合物０〜５００質量部が好ましく、１０〜３００質量部がより好ましく、２０〜２００質量部が特に好ましい。
着色組成物の固形分合計量に対して、アルカリ可溶性樹脂は５〜８０質量％が好ましく、１０〜４０質量％がより好ましい。また、該固形分全量に対して、重合性多官能化合物は５〜６０質量％が好ましく、１０〜４０質量％がより好ましい。
【０２６７】
重合開始剤の含有割合は、感度、解像度及び現像性の観点から、重合性多官能化合物１００質量部に対して、通常３〜５０質量部、好ましくは７〜４０質量部、特に好ましくは１０〜３５質量部である。
【０２６８】
着色組成物の固形分合計量に対して、色材は３〜６５質量％が好ましく、６〜５５質量％がより好ましく、１０〜４５質量％が特に好ましい。
この範囲であると、前記した本発明の効果を奏し易く、特に、着色力、感度、解像度及び現像性が良好となる。特に、本発明における色材液を用いると、上記上限まで色材の濃度を上げられ、そのために前記したような優れたカラーフィルタを製造できる。
【０２６９】
＜＜その他の成分＞＞
着色組成物には、更に必要に応じて、例えば、濡れ性向上のための界面活性剤、レベリング剤、密着性向上のためのシランカップリング剤、密着促進剤、消泡剤、ハジキ防止剤、凝集防止剤、紫外線吸収剤、重合停止剤、連鎖移動剤等を含有させることができる。
【０２７０】
＜＜着色組成物中の金属含有量＞＞
本発明のカラーフィルタ用着色組成物は、色材、溶剤、オキシムエステル系光重合開始剤及びアルカリ可溶性樹脂を含有する着色組成物であって、該着色組成物に含まれるカルシウム（Ｃａ）と鉄（Ｆｅ）の合計質量が、該着色組成物全体に対して１２０質量ｐｐｍ以下であることを特徴とする。
【０２７１】
該着色組成物に含まれるカルシウム（Ｃａ）と鉄（Ｆｅ）の合計質量は、コストを考慮しなければ、少なければ少ないほど良いが、該着色組成物全体に対して９０質量ｐｐｍ以下が好ましく、５０質量ｐｐｍ以下がより好ましく、２０質量ｐｐｍ以下が特に好ましく、１０質量ｐｐｍ以下が更に好ましく、３質量ｐｐｍ以下が最も好ましい。
上記上限以下であると、分散安定性を保持しつつ現像性が良好であるため、着色組成物中の色材濃度、及び、着色組成物の固形分中の色材濃度を上げることができ、その結果、低膜厚であっても高い色濃度を実現するカラーフィルタを得ることができる。
【０２７２】
また、本発明の前記色材液を用いてカラーフィルタ用着色組成物を調製することによって、上記した金属含有範囲に収まる優れた着色組成物が調製でき、良好な分散性能・分散安定性能・溶解性が得られると共に、カラーフィルタ製造時の良好な現像特性とも両立したカラーフィルタ用着色組成物を提供することができる。
【０２７３】
「着色組成物に含まれるカルシウム（Ｃａ）と鉄（Ｆｅ）の合計質量」の下限は、特に限定はないが、０．５質量ｐｐｍ以上が好ましく、１質量ｐｐｍ以上が特に好ましい。上記下限以上であると、現像性は十分良好であるので、金属元素の除去に要するコストが過剰にかからない。
【０２７４】
更に、該着色組成物に含まれるマグネシウム（Ｍｇ）とアルミニウム（Ａｌ）とクロム（Ｃｒ）の合計質量が、該着色組成物全体に対して１３５質量ｐｐｍ以下であることが好ましい。すなわち、該着色組成物に含まれるカルシウム（Ｃａ）と鉄（Ｆｅ）の合計質量を、該着色組成物全体に対して１２０質量ｐｐｍ以下にしつつ、かつ、マグネシウム（Ｍｇ）とアルミニウム（Ａｌ）とクロム（Ｃｒ）の合計質量を、該着色組成物全体に対して１３５質量ｐｐｍ以下にすることが好ましい。
本発明の前記色材液を用いてカラーフィルタ用着色組成物を調製することによって、上記した金属含有範囲に収まる優れた着色組成物が調製できる。
【０２７５】
着色組成物に含まれるマグネシウム（Ｍｇ）とアルミニウム（Ａｌ）とクロム（Ｃｒ）の合計質量は、より好ましくは、６０質量ｐｐｍ以下であり、特に好ましくは、３０質量ｐｐｍ以下であり、更に好ましくは、２０質量ｐｐｍ以下である。
上記上限以下であると、前記した本発明の効果が特に奏される。
【０２７６】
また、着色組成物に含まれるマグネシウム（Ｍｇ）とクロム（Ｃｒ）の合計質量が、１３０質量ｐｐｍ以下であることが好ましく、６０質量ｐｐｍ以下であることがより好ましく、３０質量ｐｐｍ以下であることが特に好ましく、２０質量ｐｐｍ以下であることが更に好ましい。
上記上限以下であると、前記した本発明の効果が特に奏される。
【０２７７】
更に、「着色組成物に含まれるカルシウム（Ｃａ）と鉄（Ｆｅ）の合計質量」が前記上限以下であり、かつ、「着色組成物に含まれるカルシウム（Ｃａ）と鉄（Ｆｅ）とマグネシウム（Ｍｇ）とアルミニウム（Ａｌ）とクロム（Ｃｒ）の合計質量」が、該着色組成物全体に対して、２００質量ｐｐｍ以下が好ましく、１５０質量ｐｐｍ以下がより好ましく、１００質量ｐｐｍ以下が特に好ましく、５０質量ｐｐｍ以下が更に好ましく、１５質量ｐｐｍ以下が最も好ましい。
上記上限以下であると、前記した本発明の効果が特に奏される。
【０２７８】
＜＜作用原理＞＞
以下の作用原理が当てはまる範囲に本発明が限定されるわけではないが、着色組成物に含まれるカルシウム（Ｃａ）と鉄（Ｆｅ）の合計質量（又は特定金属元素の合計質量）が多過ぎると、分散安定性が悪化し現像性が悪くなる作用原理は、以下のように推定される。
【０２７９】
すなわち、分散剤中の例えば前記ａモノマー（好ましくは一般式（１）で表される構成単位）に含まれる窒素部位が、色材に吸着して色材の分散性を向上させると共に、該分散剤にしっかり取り囲まれた色材が、現像時に分散剤に吸着したまま流され易くなり、基材上に色材由来の残渣の発生が抑制されると考えられる。
しかし、色材近傍に、カルシウム（Ｃａ）と鉄（Ｆｅ）の合計質量又は特定金属元素の合計質量が多過ぎると（カルシウム（Ｃａ）、鉄（Ｆｅ）又は前記特定金属元素が多過ぎると）、分散剤の色材への吸着が阻害されたり、分散性向上に寄与する塩型の分散剤や酸性色素誘導体が、特定金属元素と相互作用することで、分散性の向上に寄与できなくなったりすると考えられる。
【０２８０】
また、上記特定金属元素の合計質量が多過ぎると、上記したように、色材が分散剤に好適に取り囲まれていないために、現像時に、「分散剤に好適に取り囲まれた色材」の形態で現像液と共に流され難くなり、基板上に色材料由来の残渣が発生し易くなった（現像不良を起こし易くなった）と考えられる。
【０２８１】
着色組成物は、アルカリ可溶性樹脂が含有されていることによって現像性を発揮しているが、上記「色材を好適に取り囲んでいない塩型の分散剤」が該現像性を低下させていることも考えられる。また、該アルカリ可溶性樹脂に対する２価以上の特定金属元素の陽イオンの影響も考えられる。
上記現像性の低下に与える影響は、ナトリウムイオン（Ｎａ＋）、カリウムイオン（Ｋ＋）等の１価の陽イオンより、特定金属元素の陽イオンのような２価以上の陽イオン（２価以上の陽イオンのみの合計量、３価の陽イオンを含んだ含有量）の方が大きい可能性が考えられる。
【０２８２】
そのため、分散安定性が良好な色材分散液を用いて得られた着色組成物は現像性が良好になったと考えられる。
【０２８３】
また、特定金属元素は、２価以上と価数が高く、このような価数の高い金属元素のカチオンは、重合開始剤のラジカルを失活させると考えられる。
本発明では、着色組成物中における特定金属元素の含有量を低減した結果、ラジカルの発生量が多くなり、感度が向上したものと考えられる。
【０２８４】
＜＜カラーフィルタ用着色組成物の調製＞＞
本発明の着色組成物の調製は、色材に、少なくとも、溶剤、アルカリ可溶性樹脂、及び、オキシムエステル系光重合開始剤を配合し、要すれば、重合性多官能化合物、酸化防止剤及び「その他の成分」を配合し、更に必要に応じて、更に溶剤を配合し、混合する方法で行うことができる。
本発明の着色組成物は、予め色材液を製造して行うこともできる。この場合、色材の凝集を効果的に防ぎ、均一に分散させ得るので好ましい。
【０２８５】
また、本発明における色材液は、好適な粘度範囲、好適な分散安定性・溶解性を保持しつつ、高い色材濃度に設定できるので、本発明における色材液を使用して得られた本発明の着色組成物も、好適な粘度範囲、好適な分散安定性を保持しつつ、高い色材濃度が達成できる。
【０２８６】
＜カラーフィルタ＞
カラーフィルタは、通常、透明基板、遮光部及び着色層を有している。本発明の着色組成物を使用して得られるカラーフィルタは、高い色濃度、高い演色性、高いコントラスト等を実現することができ、また、カラーフィルタ製造時の現像性に優れている。
【０２８７】
＜＜着色層＞＞
着色層は、前述した本発明の着色組成物を硬化させて形成されたものであればよく、特に限定されないが、通常、後述する透明基板上の遮光部の開口部に形成され、該着色組成物に含まれる色材の種類によって、３色以上の着色パターンから構成される。
また、当該着色層の配列としては、特に限定されず、例えば、ストライプ型、モザイク型、トライアングル型、４画素配置型等の一般的な配列とすることができる。また、着色層の幅、面積等は任意に設定することができる。
【０２８８】
当該着色層の厚みは、塗布方法、塗布条件、着色組成物の固形分濃度、粘度等を調整することにより制御されるが、通常１〜５μｍの範囲である。
本発明における色材液や、本発明の着色組成物を用いると、固形分中の色材濃度が高いことによって、組成によっては従来の厚みに対して、（例えば８０〜５０％にまで）薄膜化が可能である。その結果、高演色であり、混色がなく、再溶解性が高いため異物発生が少なく生産性の高い等の効果を発揮する。
【０２８９】
当該着色層は、例えば、下記の方法により形成することができる。
まず、前述した本発明の着色組成物を、スプレーコート法、ディップコート法、バーコート法、ロールコート法、スピンコート法、ダイコート法等の塗布手段を用いて後述する透明基板上に塗布して、ウェット塗膜を形成させる。
次いで、ホットプレート、オーブン等を用いて、該ウェット塗膜を乾燥させた後、これに、所定のパターンのマスクを介して露光し、アルカリ可溶性樹脂、重合性多官能化合物を光重合反応させる。
露光に使用される光源としては、例えば、低圧水銀灯、高圧水銀灯、メタルハライドランプ等の紫外線、電子線等が挙げられる。
また、露光後に重合反応を促進させるために、加熱処理を行ってもよい。
【０２９０】
次に、現像液を用いて現像処理し、未露光部分を溶解、除去することにより、所望のパターンで塗膜が形成される。現像液としては、通常、水や水溶性溶媒にアルカリを溶解させた溶液が用いられる。本発明における色材液や着色組成物は、極めて現像性に優れている。
現像処理後は、通常、現像液の洗浄、樹脂組成物の硬化塗膜の乾燥が行われ、着色層が形成される。なお、現像処理後に、塗膜を十分に硬化させるために加熱処理を行ってもよい。
【０２９１】
＜＜遮光部＞＞
カラーフィルタにおける遮光部は、後述する透明基板上にパターン状に形成されるものである。
遮光部のパターン形状としては、特に限定されず、例えば、ストライプ状、マトリクス状等の形状が挙げられる。
この遮光部としては、例えば、黒色顔料をバインダ樹脂中に分散又は溶解させたもの；クロム、酸化クロム等の金属薄膜等が挙げられる。この金属薄膜は、ＣｒＯｘ膜（ｘは任意の数）及びＣｒ膜が２層積層されたものであってもよい。
【０２９２】
該遮光部が黒色着色剤をバインダ樹脂中に分散又は溶解させたものである場合、この遮光部の形成方法としては、例えば、遮光部用樹脂組成物を用いたフォトリソグラフィー法、印刷法、インクジェット法等を挙げることができる。
【０２９３】
また、上記の場合であって、遮光部の形成方法としてフォトリソグラフィー法を用いる場合、バインダ樹脂としては、例えば、アクリレート系、メタクリレート系、ポリ桂皮酸ビニル系、もしくは環化ゴム系等の反応性ビニル基を有する感光性樹脂が用いられる。
この場合、顔料（色材）としてカーボンブラック、チタンブラック等の黒色顔料及び感光性樹脂を含有する遮光部用樹脂組成物には、光重合開始剤、増感剤、塗布性改良剤、現像改良剤、架橋剤、重合禁止剤、可塑剤、難燃剤等を添加してもよい。
【０２９４】
一方、遮光部が金属薄膜である場合、この遮光部の形成方法としては、例えば、蒸着法、スパッタリング法等で真空成膜した金属薄膜をフォトリソグラフィー法により金属薄膜上に形成したレジストパターンをマスクとして金属エッチングする方法等を挙げることができる。
【０２９５】
該遮光部の膜厚としては、金属薄膜の場合は、０．０５〜０．４μｍ程度で設定され、黒色着色剤をバインダ樹脂中に分散又は溶解させたものである場合は、０．５〜３μｍ程度で設定される。
【０２９６】
＜＜基板＞＞
基板としては、後述する透明基板、シリコン基板、及び、透明基板又はシリコン基板上にアルミニウム、銀、銀／銅／パラジウム合金薄膜等を形成したものが用いられる。これらの基板上には、別のカラーフィルタ層、樹脂層、ＴＦＴ等のトランジスタ、回路等が形成されていてもよい。
【０２９７】
透明基板としては、可視光に対して透明な基材であればよく、特に限定されず、一般的なカラーフィルタに用いられる透明基板を使用することができる。具体的には、石英ガラス、無アルカリガラス、合成石英板等の可撓性のない透明なリジッド材、あるいは、透明樹脂フィルム、光学用樹脂板等の可撓性を有する透明なフレキシブル材が挙げられる。
当該透明基板の厚みは、特に限定されるものではないが、用途に応じて、例えば１００μｍ〜１ｍｍ程度のものを使用することができる。
なお、本発明のカラーフィルタは、上記透明基板、遮光部及び着色層以外にも、例えば、オーバーコート層や透明電極層、更には配向膜や柱状スペーサ等が形成されたものであってもよい。
【０２９８】
＜表示装置＞
本発明の他の態様は、前記のカラーフィルタを有するものであることを特徴とする表示装置である。該表示装置としては、特に限定はないが、液晶ディスプレイ、有機ＥＬディスプレイ等が挙げられる。
本発明の着色組成物を使用して得られるカラーフィルタは、液晶ディスプレイや有機ＥＬディスプレイ等のディスプレイ表示装置に好適に用いられる。
カラーフィルタの、液晶ディスプレイや有機ＥＬディスプレイへの適用は、通常公知の方法で行われる。
【実施例】
【０２９９】
以下に、実験例を挙げて本発明を更に具体的に説明するが、本発明は、その要旨を超えない限りこれらの実験例に限定されるものではない。
なお、本明細書の実施例において、光重合開始剤、連鎖移動剤、酸化防止剤を総称して「光重合開始剤等」という。
【０３００】
調製例１
＜分散剤Ａ（分散剤溶液Ａ）の調製＞
＜＜ブロック共重合体Ａの合成＞＞
５００ｍＬの４口セパラブルフラスコを減圧して乾燥後、内部をアルゴン（Ａｒ）で置換した。
アルゴンフローしながら、脱水テトラヒドロフラン（ＴＨＦ）１００ｇ、メチルトリメチルシリルジメチルケテンアセタール２．０ｇ、テトラブチルアンモニウム−３−クロロベンゾエート（ＴＢＡＣＢ）の１Ｍアセトニトリル溶液０．１５ｍＬ、及び、メシチレン０．２ｇを加え撹拌して混合した。
そこに、滴下ロートを用いて、メチルメタクリレート３６．７ｇを４５分かけて滴下した。反応が進むと発熱するため、氷冷することにより、温度を４０℃未満に保った。１時間後、前記「ａモノマー」として、ジメチルアミノエチルメタクリレート（ＤＭＡＥＭＡ）１３．３ｇを１５分かけて滴下した。１時間反応させた後、メタノール５ｇを加えて反応を停止させた。
【０３０１】
溶剤を減圧除去して、ブロック共重合体Ａを得た。
ＧＰＣ測定（ＮＭＰ、ＬｉＢｒ１０ｍＭ）により求めた質量平均分子量は、６０００であった。また、アミン価は９５ｍｇＫＯＨ／ｇであった。
得られたブロック共重合体Ａを、プロピレングリコールモノメチルエーテルアセテート（ＰＧＭＥＡ）に溶解させ、６０質量％のブロック共重合体溶液を作製した。
【０３０２】
＜＜ブロック共重合体を塩にする工程（塩基性ブロック型分散剤の調製工程）＞＞
次に、１００ｍＬ丸底フラスコ中で、ＰＧＭＥＡの２３．７６質量部に、上記で得られたブロック共重合体溶液を５．０質量部混合し、塩形成成分であるフェニルホスホン酸（東京化成（株）社製）を０．９４質量部（ブロック共重合体のＤＭＡＥＭＡユニットに対し、０．５モル当量）加え、反応温度４０℃で２時間撹拌することにより、「分散剤Ａ」とし、更に、適宜ＰＧＭＥＡで希釈して、固形分２０質量％の「分散剤溶液Ａ」を調製した。
【０３０３】
調製例２
＜分散剤Ｂ（分散剤溶液Ｂ）の調製＞
＜＜ブロック共重合体Ｂの合成＞＞
冷却管、添加用ロート、窒素用インレット、機械的撹拌機、デジタル温度計を備えた５００ｍＬ丸底４口セパラブルフラスコに、脱水テトラヒドロフラン（ＴＨＦ）２５０質量部、塩化リチウム０．６質量部を加え、充分に窒素置換を行った。
反応フラスコを−６０℃まで冷却した後、ブチルリチウム４．９質量部（１５質量％ヘキサン溶液）、ジイソプロピルアミン１．１質量部、イソ酪酸メチル１．０質量部を、シリンジを用いて注入した。
【０３０４】
前記「ｂモノマー」として、メタクリル酸１−エトキシエチル（ＥＥＭＡ）２．２質量部、メタクリル酸２−ヒドロキシエチル（ＨＥＭＡ）１８．７質量部、メタクリル酸２−エチルヘキシル（ＥＨＭＡ）１２．８質量部、メタクリル酸ｎ−ブチル（ＢＭＡ）１３．７質量部、メタクリル酸ベンジル（ＢｚＭＡ）９．５質量部、メタクリル酸メチル（ＭＭＡ）１７．５質量部を、添加用ロートを用いて６０分かけて滴下した。
３０分後、前記「ａモノマー」であるジメチルアミノエチルメタクリレート（ＤＭＡＥＭＡ）２６．７質量部を２０分かけて滴下した。
【０３０５】
３０分間反応させた後、メタノール１．５質量部を加えて反応を停止させた。得られた前駆体ブロック共重合体ＴＨＦ溶液は、ヘキサン中で再沈殿させ、濾過、真空乾燥により精製を行い、ＰＧＭＥＡで希釈し固形分３０質量％溶液とした。
水を３２．５質量部加え、１００℃に昇温し７時間反応させ、ＥＥＭＡ由来の構成単位を脱保護し、メタクリル酸（ＭＡＡ）由来の構成単位とした。
得られたブロック共重合体ＰＧＭＥＡ溶液は、ヘキサン中で再沈殿させ、濾過、真空乾燥により精製を行い、「一般式（１）で表される構成単位を含むＡブロック」と「カルボキシ基含有モノマー由来の構成単位を含み、親溶剤性を有するＢブロック」とを含むブロック共重合体Ｂを得た。
【０３０６】
ブロック共重合体Ｂの酸価は８ｍｇＫＯＨ／ｇ、Ｔｇは３８℃であった。
得られたブロック共重合体Ｂを、ＧＰＣ（ゲルパーミエーションクロマトグラフィー）にて確認したところ、重量平均分子量Ｍｗは７７３０であった。また、アミン価は９５ｍｇＫＯＨ／ｇであった。
【０３０７】
＜＜ブロック共重合体を塩にする工程（塩基性ブロック型分散剤の調製工程）＞＞
次に、調製例１と同様にして塩形成をして「分散剤Ｂ」を調製し、更に、ＰＧＭＥＡで希釈して、固形分２０質量％の「分散剤溶液Ｂ」を調製した。
調製例１と同様、塩形成成分であるフェニルホスホン酸（東京化成（株）社製）をブロック共重合体Ｂの「ａモノマーであるＤＭＡＥＭＡユニット」に対し、０．５モル当量加えた。
【０３０８】
調製例３
＜色材（有機顔料）の精製＞
表１に示した有機顔料（Ｒ−１）を２．０質量部、イオン交換水を１００質量部、ビーカーに入れ、３０℃に保ちつつ回分法で、超音波ホモジナイザーで１０分間撹拌し、下記濾紙を用いて濾過を行った。
製造販売会社：ＡＤＶＡＮＴＥＣ
製品名：ＦＩＫＴＥＲ  ＰＡＰＥＲ  ＱＵＡＮＴＩＴＡＴＩＶＥ  ＡＳＨＬＥＳＳ
規格：５Ｃ、１５０ｍｍ（１００ＣＩＲＣＬＥＳ）
【０３０９】
それぞれ、上記洗浄（水洗）の工程を２回行う方法を「精製方法１」とし（色材分散液調製例１）、２０回行う方法を「精製方法２」とし（色材分散液調製例２）、３０回行う方法を「精製方法３」とした（色材分散液調製例３、色材分散液調製例９）。
【０３１０】
また、表１に示した有機顔料（Ｒ−１）を２．０質量部用い、ヌッチェ漏斗を使用し、トータルのイオン交換水３００００質量部を、１５分間に亘って流し続け、連続法で吸引ろ過により洗浄（水洗）した。次いで、上記濾紙を用いて濾過を行った。
流したイオン交換水の温度は３０℃であった。この方法を、「精製方法４」とした（色材料分散液調製例４）。
【０３１１】
精製方法１〜４を使用して、精製有機顔料を調製した。
色材分散液調製例５〜８、色材分散液調製例１０１〜１０３については、有機顔料の精製を行わなかった。
得られた（精製）有機顔料を、それぞれ用いて、以下の色材分散液調製例１〜９、色材分散液調製例１０１〜１０３のように色材分散液を調製した。
【０３１２】
調製例４
＜（４−１）樹脂１の合成＞
ＢｚＭＡを４０質量部、ＭＭＡを１５質量部、ＭＡＡを２５質量部、及び、ＡＩＢＮを３質量部の混合液を、ＰＧＭＥＡを１５０質量部入れた重合槽中に、窒素気流下、１００℃で３時間かけて滴下した。滴下終了後、更に１００℃で３時間加熱し、重合体溶液を得た。
この重合体溶液中の重合体の重量平均分子量は、７０００であった。
【０３１３】
次に、得られた重合体溶液に、ＧＭＡ２０質量部、トリエチルアミン０．２質量部、及び、ｐ−メトキシフェノール０．０５質量部を添加し、１１０℃で１０時間加熱することにより、主鎖のメタクリル酸のカルボキシ基と、ＧＭＡのエポキシ基との反応を行って、樹脂１を合成した。
反応中は、ＧＭＡの重合を防ぐために、反応溶液中に空気をバブリングさせた。反応は溶液の酸価を測定することで追跡した。
【０３１４】
得られた樹脂１は、ＢｚＭＡ、ＭＭＡ及びＭＡＡの共重合により形成された重合体の主鎖に、ＧＭＡを用いてエチレン性二重結合を有する側鎖を導入した樹脂であり、固形分４０質量％、酸価７４ｍｇＫＯＨ／ｇ、重量平均分子量１２０００であった。
【０３１５】
＜＜略称の名称＞＞
ＢｚＭＡ        ベンジルメタクリレート
ＭＭＡ          メチルメタクリレート
ＭＡＡ          メタクリル酸
ＧＭＡ          グリシジルメタクリレート
ＡＩＢＮ        アゾビスイソブチロニトリル
ＰＧＭＥＡ      プロピレングリコールモノメチルエーテルアセテート
【０３１６】
＜（４−２）樹脂２の合成＞
上記（４−１）で、ＢｚＭＡを４０質量部の代わりにシクロヘキシルメタクリレートを４０質量部用いた以外は上記（４−１）と同様にして樹脂２を得た。
得られた樹脂２は、固形分４０質量％、酸価７４ｍｇＫＯＨ／ｇ、重量平均分子量１２０００であった。
【０３１７】
＜（４−３）樹脂３の合成＞
上記（４−１）で、ＢｚＭＡを４０質量部の代わりにスチレンを４０質量部用いた以外は上記（４−１）と同様にして樹脂３を得た。
得られた樹脂３は、固形分４０質量％、酸価７４ｍｇＫＯＨ／ｇ、重量平均分子量１２０００であった。
【０３１８】
調製例５
＜酸性色素誘導体の合成＞
三酸化硫黄の含有率が１１質量％の発煙硫酸３７４．７６質量部を１０℃に冷却しながら撹拌し、ピグメントイエロー１３８を７４．９６質量部加えた。次いで、９０℃で６時間撹拌した。得られた反応液を氷水１６００質量部中に加え、１５分間撹拌した後、沈殿をろ過した。
得られたウェットケーキを、８００質量部の脱塩水で３回洗浄した。洗浄後のウェットケーキを、８０℃で真空乾燥し、酸性色素誘導体である黄色顔料スルホン化誘導体を得た。ＴＯＦ−ＭＳにより分子量を測定し、合成目的物であることを確認した。
【０３１９】
＜色材液の調製＞
色材分散液調製例１
調製例４で得られた「樹脂１（ＢｚＭＡ／ＭＭＡ／ＭＡＡ／ＧＭＡ＝４０／１５／２５／２０（質量比）、重量平均分子量１２０００）の固形分４０質量％ＰＧＭＥＡ溶液」１６．７質量部、分散剤溶液Ａを８．１質量部、及び、ＰＧＭＥＡ６２．２質量部を、ディゾルバーで撹拌混合して均一に溶解させた。
【０３２０】
この溶液に、調製例３で得られた（精製）有機顔料１２．７質量部と、調製例５で得られた酸性色素誘導体０．３質量部とを加え、粒径２．０ｍｍジルコニアビーズ１００質量部をマヨネーズビンに入れ、予備解砕としてペイントシェーカー（浅田鉄工（株）製）にて１時間振盪した。
次いで、粒径２．０ｍｍジルコニアビーズを取り出し、粒径０．１ｍｍのジルコニアビーズ２００質量部を加えて、同様に、本解砕としてペイントシェーカーにて４時間分散を行い、赤色の色材分散液を調製した。
【０３２１】
色材分散液調製例２〜７、９
有機顔料と分散剤を表１に示すように変更し、調製例３で得られた（精製）有機顔料をそれぞれ用いて、色材分散液調製例１と同様にして、色材分散液調製例２〜７、９の色材分散液を調製した。色材分散液調製例５〜８は、使用した有機顔料自体に前記特定金属元素の含有量が少ないので水洗を行っていない。
【０３２２】
色材分散液調製例８
有機顔料を表１に示すよう（Ｇ−１）にし、分散剤Ａ（分散剤溶液Ａ）を、ＢＹＫ２１１１６（ビックケミー・ジャパン社製、塩基性ブロック型分散剤）に変更（固形分換算で分散剤Ａや分散剤Ｂと同一質量使用）した以外は、色材分散液調製例１〜７と同様にして、緑色の色材分散液を調製した。色材分散液調製例８は、使用した有機顔料（Ｇ−１）自体に前記特定金属元素の含有量が少ないので水洗を行っていない。
【０３２３】
色材分散液調製例１０
有機顔料を（Ｇ−２）に変更した以外は、色材分散液調製例９と同様にして色材分散液を調製した。
【０３２４】
色材溶液調製例１１
染料（Ｙ−２）（Ｃ．Ｉ．ソルベントイエロー１６２）２１．３質量部をジアセトンアルコール１００質量部に溶解して色材溶液を調製した。使用した染料（Ｙ−２）は、水とアセトンとの混合溶媒（質量比で水：アセトン＝５０：５０）を用いて再結晶法で精製し、濾過をした。
【０３２５】
色材分散液調製例１０１〜１０３
有機顔料を表１に示すように変更し、「調製例３のように精製した精製有機顔料ではない有機顔料」を使用した以外は（有機顔料を精製しなかった以外は）、色材分散液調製例１と同様にして、色材分散液調製例１０１〜１０３の色材分散液を調製した。
【０３２６】
＜カラーフィルタ用着色組成物の調製＞
着色組成物調製例１１〜１９、１１１〜１１３
着色組成物調製例１１〜１９は、それぞれ色材分散液調製例１〜９の色材分散液を用い、着色組成物調製例１１１〜１１３は、それぞれ色材分散液調製例１０１〜１０３の色材分散液を用い、必要に応じＰＧＭＥＡで固形分濃度を調整し、以下に示す組成で各成分を混合し、カラーフィルタ用着色組成物をそれぞれ調製した。
【０３２７】
・色材分散液調製例１〜９及び色材分散液調製例１０１〜１０３で調製した色材分散液（固形分：２１．３質量％）：それぞれ、５２．７質量部
・色材分散液調製例１で用いた樹脂１と同一の樹脂を「アルカリ可溶性樹脂」として用い、該アルカリ可溶性樹脂：３．０４質量部
・重合性多官能化合物（東亞合成社製、アロニックスＭ−４０３、光硬化性多官能単量体）：２．８４質量部
・光重合開始剤（ＢＡＳＦ社製、イルガキュア９０７、光重合開始剤）：０．８９質量部
・界面活性剤（ＤＩＣ（株）社製、メガファックＦ−５５９）：０．０３質量部
・ＰＧＭＥＡ：４０．５質量部
【０３２８】
着色組成物調製例３１〜４３、４６
光重合開始剤等を表３〜４に示すように変更した以外は、着色組成物調製例１７の場合と同様にして、カラーフィルタ用着色組成物をそれぞれ調製した。
【０３２９】
着色組成物調製例４４
光重合開始剤等を表４に示すように変更した以外は、着色組成物調製例１３の場合と同様にして、カラーフィルタ用着色組成物を調製した。
【０３３０】
着色組成物調製例４５
光重合開始剤等を表４に示すように変更した以外は、着色組成物調製例１６の場合と同様にして、カラーフィルタ用着色組成物を調製した。
【０３３１】
着色組成物調製例４７
アルカリ可溶性樹脂として、樹脂１の代わりに樹脂２を用いた以外は、着色組成物調製例３８の場合と同様にして、カラーフィルタ用着色組成物を調製した。
【０３３２】
着色組成物調製例４８
アルカリ可溶性樹脂として、樹脂１の代わりに樹脂３を用いた以外は、着色組成物調製例３８の場合と同様にして、カラーフィルタ用着色組成物を調製した。
【０３３３】
着色組成物調製例１２１
光重合開始剤等を表４に示すように変更した以外は、着色組成物調製例１７の場合と同様にして、カラーフィルタ用着色組成物を調製した。
【０３３４】
着色組成物調製例５１〜６１
「色材分散液調製例７で調製した色材分散液」の代わりに「色材分散液調製例１０で調製した色材分散液」を使用したこと、及び、光重合開始剤等を表５に示すように変更したこと以外は、着色組成物調製例３１の場合と同様にして、カラーフィルタ用着色組成物を調製した。
【０３３５】
着色組成物調製例６２〜６３
「色材分散液調製例７で調製した色材分散液」の代わりに「色材溶液調製例１１で調製した色材溶液」を使用したこと、及び、光重合開始剤等を表５に示すように変更したこと以外は、着色組成物調製例３１の場合と同様にして、カラーフィルタ用着色組成物を調製した。
【０３３６】
測定例
＜色材液中の金属の定量＞
ＩＣＰ（Inductively Coupled Plasma）発光分光分析装置（Varian社製、Vista-PRO）を用いて、色材液（色材分散液又は色材溶液）中のカルシウム（Ｃａ）、鉄（Ｆｅ）、マグネシウム（Ｍｇ）、アルミニウム（Ａｌ）及びクロム（Ｃｒ）の含有量を定量した。
測定試料の調製は以下のように行った。すなわち、色材液を約１ｇ（０．５〜１．５ｇ）を精秤し、バーナー上及び電気炉（７００℃）中で加熱し、灰化処理した後、希王水を添加し、ホットプレート上で加熱し溶解させた。
得られた溶液を、超純水で希釈して、全体を５０．０００ｇとして測定試料とした。
【０３３７】
本発明におけるＩＣＰ発光分光分析の検出限界は０．０１ｐｐｍ未満である。
表１〜５における「０質量ｐｐｍ」とは、四捨五入して「１」の位までが「０」であること、すなわち０．５質量ｐｐｍ未満であることを示す。上記の通り測定試料は約５０倍に希釈されているので、表中の「０」は、従って測定装置の上記検出限界以下であることを示す。
【０３３８】
評価例
＜色材分散液の「分散安定性」の評価方法＞
色材分散液調製例で調製した色材分散液を、室温（２５℃）で保管し、調製から１日後及び１か月保管後に、それぞれ粘度を測定した。粘度は、振動式粘度計（セコニック製、ＶＭ−２００Ｔ２）を用いて、２５．０±１．０℃において測定し、測定開始から３０秒後の値を採用した。
【０３３９】
＜＜判定基準＞＞
調製１日後の粘度と、１か月保存後の粘度とを比較して、以下のように判定した。
ＡＡ：粘度変化が３％以内
Ａ：粘度変化が３％を超過し５％以内
Ｂ：粘度変化が５％を超過し７％以内
Ｃ：粘度変化が７％を超過し１０％以内
Ｄ：粘度変化が１０％を超過
【０３４０】
結果を表１に示す。粘度変化が７％以内であれば、すなわち、「分散安定性」が「Ｂ」以上であれば、安定性に優れ、実用レベルであると評価される。
【０３４１】
＜カラーフィルタ用着色組成物の「光学特性」の評価方法＞
各着色組成物調製例で得られた着色組成物を、ガラス基板（ＮＨテクノグラス（株）製、「ＮＡ３５」）上に、スピンコーターを用いて、ポストベーク後に所望の色（赤色着色層：Ｃ光源でのｘ＝０．６５０、緑色着色層：ｙ＝０．４５０、黄色着色層：ｙ＝０．５００）になるように塗布した。８０℃のホットプレート上で３分間加熱乾燥を行った後、超高圧水銀灯を用いて６０ｍＪ／ｃｍ２の紫外線を照射し、その後、２３０℃のクリーンオーブンで２５分間ポストベークした。
【０３４２】
得られた着色膜のコントラスト、色度（ｘ、ｙ）、輝度（Ｙ）を測定した。コントラストは壺坂電気（株）社製「コントラスト測定装置ＣＴ−１Ｂ」を用い、色度及び輝度はオリンパス（株）社製「顕微分光測定装置ＯＳＰ−ＳＰ２００」を用いて測定した。
結果を表２〜５に示す。
【０３４３】
＜＜判定基準＞＞
コントラストは、赤色着色層では１２０００以上、緑色着色層では１８０００以上、黄色着色層１００００以上であれば、優れていると評価される。
【０３４４】
＜カラーフィルタ用着色組成物の「現像性」の評価方法＞
各着色組成物調製例で得られたカラーフィルタ用着色組成物を、ガラス基板（ＮＨテクノグラス（株）社製、「ＮＡ３５」）上に、スピンコーターを用いて塗布した後、ホットプレートを用いて８０℃で３分間乾燥した。
この着色層に、線幅１μｍから１００μｍまでの独立細線パターンフォトマスクを介して、超高圧水銀灯を用いて、６０ｍＪ／ｃｍ２の紫外線で露光することにより、ガラス基板上に厚さ２．０μｍの着色層を形成した。
【０３４５】
次いで、０．０５質量％の水酸化カリウム（ＫＯＨ）水溶液を現像液として、スピン現像し、現像液に接液させた後に純水で洗浄することで現像処理し、パターン形成を行い、現像性を評価した。
【０３４６】
上記現像処理において、未露光部が溶解し除去されるまでの時間を測定した。現像の終了は、目視により観察し、現像時間について下記基準で判定した。
【０３４７】
＜＜判定基準＞＞
ＡＡ：４０秒未満
Ａ：４０秒以上６０秒未満
Ｂ：６０秒以上８０秒未満
Ｃ：８０秒以上１２０秒未満
Ｄ：１２０秒以上
【０３４８】
結果を表２〜５に示す。
現像時間が４０秒未満（ＡＡ）であれば「現像性」が特に優れており、現像時間が４０秒以上６０秒未満（Ａ）であれば「現像性」がより優れており、現像時間が６０秒以上８０秒未満（Ｂ）であれば「現像性」が優れており、ＡＡ、Ａ、Ｂ共に何れも良好であり実用レベルであると判定される。
一方、現像時間が８０秒以上（Ｃ、Ｄ）であれば「現像性」が劣っており、実用レベルでないと判定される。
【０３４９】
＜カラーフィルタ用着色組成物の「感度」（残膜率）の評価方法＞
各着色組成物調製例で得られたカラーフィルタ用着色組成物を、ガラス基板（ＮＨテクノグラス（株）製、「ＮＡ３５」）上に、スピンコーターを用いて塗布した後、ホットプレートを用いて８０℃で３分間乾燥しガラス基板上に塗膜を形成した。
この塗膜に、フォトマスクを介さずに超高圧水銀灯を用いて６０ｍＪ／ｃｍ２の紫外線を全面照射し、露光後塗膜を形成した。
【０３５０】
次いで、０．０５質量％の水酸化カリウム（ＫＯＨ）水溶液を現像液としてスピン現像し、現像液に６０秒間接液させた後に純水で洗浄することで現像処理し現像後塗膜を形成した。
その後、２３０℃のクリーンオーブンで２５分間ポストベークし、硬化塗膜（着色層）を形成した。
【０３５１】
塗膜を形成する過程で、露光後の膜厚（Ｅ）、現像後の膜厚（Ｄ）を触針式プロファイラＰ−１６（ＫＬＡ−Ｔｅｎｃｏｒ社製）で測定し現像後膜厚（Ｄ）／（Ｅ）を算出し、下記基準で判定した。結果を表３〜５に示す。
【０３５２】
＜＜判定基準＞＞
ＡＡ：９９％以上
Ａ：９９％未満９７％以上
Ｂ：９７％未満９５％以上
Ｃ：９５％未満
【０３５３】
＜カラーフィルタ用着色組成物の「線幅増減率」の評価方法＞
各着色組成物調製例で得られた感光性着色組成物を、ガラス基板（ＮＨテクノグラス（株）製、「ＮＡ３５」）上に、スピンコーターを用いて硬化塗膜が厚さ３．０μｍとなるように塗布した後、ホットプレートを用いて８０℃で３分間乾燥しガラス基板上に塗膜を形成した。この塗膜に線幅１μｍから１００μｍまでの独立細線パターンフォトマスクを介して、超高圧水銀灯を用いて６０ｍＪ／ｃｍ２の紫外線で露光することにより、ガラス基板上に露光後塗膜を形成し、次いで、０．０５質量％水酸化カリウム水溶液を現像液としてスピン現像し、現像液に６０秒間接液させた後に純水で洗浄することで現像処理し、その後、２３０℃のクリーンオーブンで２５分間ポストベークし、細線パターンを形成した。形成された細線パターンのうち、露光時のクロムマスクの開口幅が９０μｍに当たる部分の細線パターンの幅を光学顕微鏡で測定し、細線パターン幅／マスク開口幅から線幅増減率を算出した。下記判定基準における目標とする線幅は９０μｍとした。
【０３５４】
＜＜判定基準＞＞
ＡＡ：目標とする線幅に対して±０．３％以内
Ａ：目標とする線幅に対して±０．１％超過±０．３％以内
Ｂ：目標とする線幅に対して±０．３％超過±０．５％以内
Ｃ：目標とする線幅に対して±０．５％超過±１．０％以内
Ｂ評価以上は線幅増減率が良好であり、実用レベルであると判定される。
【０３５５】
＜カラーフィルタ用着色組成物の色ムラの評価方法＞
各着色組成物調製例で得られた着色組成物を、それぞれ厚み０．７ｍｍで１００ｍｍ×１００ｍｍのガラス基板（ＮＨテクノグラス（株）社製、「ＮＡ３５」）上に、スピンコーターを用いて塗布した後、ホットプレートを用いて６０℃で３分間乾燥することにより、ポストベーク後に膜厚２．０μｍになるように回転数を調整し、着色層を形成した。この着色層に８０μｍのマスク開口幅、１６０μｍのマスク遮光幅をもつフォトマスクを介して超高圧水銀灯を用いて６０ｍＪ／ｃｍ２の紫外線を照射した。上記着色層が形成されたガラス板を、アルカリ現像液として０．０５質量％水酸化カリウム水溶液を用いて６０秒間シャワー現像した。次に、当該着色基板を２３０℃のクリーンオーブンで３０分間ポストベークした基板を投光機下で目視により着色層のムラを観察し、更に光学顕微鏡により５０ｍｍ×５０ｍｍの範囲の着色層のエッジ部の空隙の個数を測定した。
【０３５６】
＜＜判定基準＞＞
ＡＡ：ムラ無し、エッジ部の空隙無し
Ａ：ムラ無し、エッジ部の空隙が２０個未満
Ｂ：一部でムラが観察された
Ｃ：全体でムラが観察された
ムラ評価基準がＡＡ又はＡであれば、実用上使用できるが、評価結果がＡ、更にＡＡであればより効果が優れている。
【０３５７】
表１〜５において、色材、光重合開始剤等については、以下の通りである。
【０３５８】
［色材］
＜有機顔料＞
・「Ｒ−１」：カラーインデックスＰ．Ｒ．１７７であり、ＢＡＳＦ社製、クロモフタルレッドＡ３Ｂである。
・「Ｒ−２」：カラーインデックスＰ．Ｒ．１７７であり、ＢＡＳＦ社製、クロモフタルレッドＡ２Ｂである。
・「Ｒ−３」：カラーインデックスＰ．Ｒ．１７７であり、ＢＡＳＦ社製、イルガジンレッドＡ２ＢＮである。
・「Ｒ−４」：カラーインデックスＰ．Ｒ．１７７であり、百合化工社製、ＦＡＳＴ  ＲＥＤＡ３Ｂである。
・「Ｙ−１」：カラーインデックスＰ．Ｙ．１３８であり、ＢＡＳＦ社製、パリオトールイエローＫ０９６１ＨＤである。
・「Ｇ−１」：カラーインデックスＰ．Ｇ．５８であり、ＤＩＣ社製、ＦＡＳＴＯＧＥＮ  ＧｒｅｅｎＡ１１０である。
・「Ｇ−２」：カラーインデックスＰ．Ｇ．５９であり、ＤＩＣ社製、ＦＡＳＴＯＧＥＮ  ＧｒｅｅｎＣ１００である。
【０３５９】
＜染料＞
・「Ｙ−２」：Ｃ．Ｉ．ソルベントイエロー１６２であり、ＢＡＳＦ社製、ＮＥＰＴＵＮ  ＹＥＬＬＯＷ  ０７５である。
【０３６０】
［光重合開始剤等］
＜オキシムエステル系光重合開始剤＞
（フルオレン骨格含有オキシムエステル系光重合開始剤）
・「ＰＢＧ−３６５」：ＴＲ−ＰＢＧ−３６５、常州強力電子新材料社製
・「ＳＰＩ−０３」：三養社製
・「ＳＰＩ−０４」：三養社製
・「ＤＦＩ−０２０」：ダイトーケミックス社製
・「ＤＦＩ−０９１」：ダイトーケミックス社製
（ジフェニルスルフィド骨格含有オキシムエステル系光重合開始剤）
・「ＯＸＥ−０１」：イルガキュアＯＸＥ−０１、ＢＡＳＦ社製
・「ＯＸＥ−０４」：イルガキュアＯＸＥ−０４、ＢＡＳＦ社製
・「ＮＣＩ−９３０」：ＡＤＥＫＡ社製
・「ＰＢＧ−３６３」：ＴＲ−ＰＢＧ−３６３、常州強力電子新材料社製
・「ＰＢＧ−３０５７」:ＴＲ−ＰＢＧ−３０５７、常州強力電子新材料社製
（カルバゾール骨格含有オキシムエステル系光重合開始剤）
・「ＯＸＥ−０２」：イルガキュアＯＸＥ−０１、ＢＡＳＦ社製
・「ＯＸＥ−０３」：イルガキュアＯＸＥ−０３、ＢＡＳＦ社製
・「ＰＢＧ−３０４」：ＴＲ−ＰＢＧ−３０４、常州強力電子新材料社製
・「Ｎ１９１９」：ＡＤＥＫＡ社製
・「ＮＣＩ−８３１」：ＡＤＥＫＡ社製
【０３６１】
＜その他の光重合開始剤等＞
（α−アミノケトン系光重合開始剤）
・「Ｉｒｇ３６９」：イルガキュア３６９、ＢＡＳＦ社製
・「Ｉｒｇ９０７」：イルガキュア９０７、ＢＡＳＦ社製
（メルカプト系連鎖移動剤）
・「２−メルカプトベンゾチアゾール」：東京化成社製
・「ペンタエリスリトールテトラキス（３−メルカプトブチレート）」：東京化成社製
（ビイミダゾール系光重合開始剤）
・「ＨＡＢＩ」：黒金化成社製
（チオキサントン系光重合開始剤）
・「ＤＥＴＸ」：ＤＯＵＢＬＥＣＵＲＥ  ＤＥＴＸ、Ｄｏｕｂｌｅ  ＢｏｎｄＣｈｅｍｉｃａｌ社製
（アシルフォスフィンオキサイド系光重合開始剤）
・「Ｉｒｇ８１９」：イルガキュア８１９、ＢＡＳＦ社製
（酸化防止剤）
・「ＢＨＴ」：ジブチルヒドロキシトルエン、本州化学工業社製
・「Ｉｒｇａｎｏｘ１０１０」：ヒンダードフェノール系酸化防止剤、ＢＡＳＦ社製
【０３６２】
【表１】
2017155228.tif 000029
【０３６３】
ナトリウム（Ｎａ）とカリウム（Ｋ）の含有量は、表１には記載しないが、全ての例でほぼ同一であった。
また、表１には記載しないが、色材分散液調製例１〜９は、色材分散液の初期の粘度が何れも２０ｍＰａ・ｓ以下と低く実用範囲であった。
粘度は、振動式粘度計（セコニック製、ＶＭ−２００Ｔ２）を用いて、２５．０±１．０℃における粘度を測定した。色材分散液の粘度が２０ｍＰａ・ｓ以下であれば実用範囲である。
【０３６４】
【表２】
2017155228.tif 000030
【０３６５】
【表３】
2017155228.tif 000031
【０３６６】
【表４】
2017155228.tif 000032
【０３６７】
【表５】
2017155228.tif 000033
【０３６８】
＜色材分散液に関する結果＞
表１から分かる通り、カラーフィルタ用色材分散液に含まれるカルシウム（Ｃａ）と鉄（Ｆｅ）の合計質量が、該カラーフィルタ用色材分散液全体に対して１８０質量ｐｐｍ以下である色材分散液調製例では何れも、分散安定性が「ＡＡ」、「Ａ」又は「Ｂ」判定であり、実用レベルであった。
一方、カルシウム（Ｃａ）と鉄（Ｆｅ）の合計質量が、該カラーフィルタ用色材分散液全体に対して１８０質量ｐｐｍより多い色材分散液調製例では何れも、分散安定性が「Ｃ」又は「Ｄ」判定であり、実用レベルに達しなかった。
また、上記結果は、色材の種類に依らず言えることが分かった。また、洗浄によってカルシウム（Ｃａ）と鉄（Ｆｅ）の合計濃度を低くしても（色材分散液調製例１〜４、９）、最初から該合計濃度が低い場合でも（色材分散液調製例５〜８）、分散安定性が高いことが分かった。また、上記傾向は、色材の種類に依らず言えることが分かった。
【０３６９】
また、水洗前で、カルシウム（Ｃａ）と鉄（Ｆｅ）の合計濃度が、該カラーフィルタ用色材分散液全体に対して１８０質量ｐｐｍより多く分散安定性が「Ｃ」判定の「色材分散液調製例１０１の有機顔料（Ｒ−１）」を水洗することによって、色材分散液中のカルシウム（Ｃａ）と鉄（Ｆｅ）の合計濃度を１８０質量ｐｐｍ以下にした色材分散液調製例１〜４、９は、何れも分散性が「Ａ」又は「ＡＡ」判定となった。
【０３７０】
洗浄（水洗）の回数を多くすると分散安定性が向上し（色材分散液調製例１〜３）、連続法で洗浄（水洗）すると分散安定性が優れていた（色材分散液調製例４）。
また、色材と精製方法を統一し、分散剤だけを変えた色材分散液調製例３と色材分散液調製例９を比較すると、何れも「ＡＡ」判定ではあるが、分散剤Ｂを用いた色材分散液調製例９の方が、分散剤Ａを用いた色材分散液調製例３より分散安定性が優れていた。
【０３７１】
＜カラーフィルタ用着色組成物に関する結果＞
また、表２から分かる通り、カラーフィルタ用着色組成物に含まれるカルシウム（Ｃａ）と鉄（Ｆｅ）の合計質量が、該カラーフィルタ用着色組成物全体に対して１２０質量ｐｐｍ以下である着色組成物調製例では何れも、現像性が「ＡＡ」、「Ａ」又は「Ｂ」判定であり、優れていた又は実用レベルであった。また、何れの着色組成物も安定性が優れていた。
一方、カルシウム（Ｃａ）と鉄（Ｆｅ）の合計質量が、該カラーフィルタ用着色組成物全体に対して１２０質量ｐｐｍより多い着色組成物調製例では何れも、現像性が「Ｃ」又は「Ｄ」判定であり、実用レベルに達しなかった。また、上記傾向は、色材の種類に依らず言えることが分かった。
【０３７２】
また、色材と精製方法を統一し、分散剤だけを変えた着色組成物調製例１３と着色組成物調製例１９を比較すると、分散剤Ｂを用いた着色組成物調製例１９の方が、分散剤Ａを用いた着色組成物調製例１３より現像性が良好で「ＡＡ」判定であった。
【０３７３】
表３〜４から分かる通り、オキシムエステル系光重合開始剤を使用して着色組成物を調整した着色組成物調製例３１〜４８は感度（残膜率）が「ＡＡ」、「Ａ」又は「Ｂ」判定であり、優れていた又は実用レベルであった。また、一般式（Ａ）で表されるオキシムエステル系光重合開始剤を使用して着色組成物を調製した着色組成物調製例４０は、一般式（Ａ）を満たさないオキシムエステル系光重合開始剤を使用した着色組成物調製例３９や着色組成物調製例４６と比較して、感度や輝度が高かった。
また、オキシムエステル系光重合開始剤として、前記一般式（Ａ）で表される化合物に、α−アミノケトン系光重合開始剤、ビイミダゾール系光重合開始剤、チオキサントン系光重合開始剤、アシルフォスフィンオキサイド系光重合開始剤、及びメルカプト系連鎖移動剤の少なくとも１種を更に組み合わせて用いると、細線パターンを形成する際に、マスク線幅の設計通りに細線パターンを形成する能力が向上することが明らかにされた。
【０３７４】
表５から分かる通り、オキシムエステル系光重合開始剤と酸化防止剤とを併用することで（着色組成物調製例５２〜６１、６３）、線幅増減率が向上し、また、色ムラの発生を抑制することができた。
また、２種類のオキシムエステル系光重合開始剤を併用した場合（着色組成物調製例６１）、感度が特に優れていた。
【産業上の利用可能性】
【０３７５】
本発明の特定の金属含有量が規定された着色組成物は、高色材濃度、低粘度であるため、カラーフィルタの低膜厚化等が可能であるため、各種ディスプレイ等の製造に広く利用されるものである。